(57)【要約】  入射角の関数として実質的に一定である反射率帯域を有する反射体と、法線から離れる方へ増加する入射角とともに大きくなる反射率を有する前面部分反射体を含むポリマー多層フィルムパケットと、反射体の反射率帯域と少なくとも部分的に一致する透過帯域を有する波長選択性吸収体を含む、物品。
2020509418.tif 000002
【特許請求の範囲】
【請求項１】
入射角の関数として実質的に一定である反射率帯域を有する反射体と、
法線から離れる方へ増加する入射角とともに大きくなる反射率を有する前面部分反射体を含むポリマー多層フィルム積層体と、
前記反射体の前記反射率帯域と少なくとも部分的に一致する透過帯域を有する波長選択性吸収体を含む、物品。
【請求項２】
前記物品は、任意の入射平面について、垂直に入射する非偏光の光に対しては約３０％未満の反射率を有し、非偏光であって、入射角が６０°の斜めから入射する光に対しては約４５％〜約６０％の反射率を有する、請求項１に記載の物品。
【請求項３】
前記物品は、任意の入射平面について、垂直に入射する非偏光の光に対しては約２５％未満の反射率を有し、非偏光であって、入射角が６０°の斜めから入射する光に対しては約４５％〜約６０％の反射率を有する、請求項１に記載の物品。
【請求項４】
前記物品は、任意の入射平面について、垂直に入射する非偏光の光に対しては約２０％未満の反射率を有し、非偏光であって、入射角が６０°の斜めから入射する光に対しては約４５％〜約６０％の反射率を有する、請求項１に記載の物品。
【請求項５】
前記前面部分反射体は、任意の入射平面について、垂直に入射する非偏光の光に対しては約７０％超の透過率を有し、非偏光であって、入射角が６０°の斜めから入射する光に対しては約５５％〜約４０％の透過率を有する、請求項１に記載の物品。
【請求項６】
前記前面部分反射体は、任意の入射平面について、垂直に入射する非偏光の光に対しては約７５％超の透過率を有し、非偏光であって、入射角が６０°の斜めから入射する光に対しては約５５％〜約４０％の透過率を有する、請求項１に記載の物品。
【請求項７】
前記前面部分反射体は、任意の入射平面について、垂直に入射する非偏光の光に対しては約８０％超の透過率を有し、非偏光であって、入射角が６０°の斜めから入射する光に対しては約５５％〜約４０％の透過率を有する、請求項１に記載の物品。
【請求項８】
前記前面部分反射体は、傾斜した透過スペクトルを有する、請求項１に記載の物品。
【請求項９】
前記物品は、傾斜した反射スペクトルを有する、請求項１に記載の物品。
【請求項１０】
前記前面部分反射体は、選択された偏光状態について選択された入射平面に入射した光に対して、又は任意の入射平面における非偏光の光に対して、傾斜した透過スペクトルを有する、請求項８に記載の物品。
【請求項１１】
前記物品は、選択された偏光状態について選択された入射平面に入射した光に対して、又は任意の入射平面における非偏光の光に対して、傾斜した反射スペクトルを有する、請求項９に記載の物品。
【請求項１２】
前記前面部分反射体は、青色傾斜透過スペクトルを有する、請求項８に記載の物品。
【請求項１３】
前記物品は、赤色傾斜反射スペクトルを有する、請求項９に記載の物品。
【請求項１４】
前記傾斜は、１５％〜１００％又は１５％〜５０％のビン値の範囲を有する、請求項１２に記載の物品。
【請求項１５】
前記傾斜は、１５％〜１００％又は１５％〜５０％のビン値の範囲を有する、請求項１３に記載の物品。
【請求項１６】
前記前面部分反射体は、ほぼ対称の反射体である、請求項１に記載の物品。
【請求項１７】
前記波長選択性吸収体は、染料及び顔料のうちの少なくとも１つから選択される、請求項１に記載の物品。
【請求項１８】
前記反射体は、第１のポリマー多層フィルム積層体を含み、前記波長選択性吸収体は、前記第１のポリマー多層フィルム積層体内に存在する、請求項１７に記載の物品。
【請求項１９】
前記波長選択性吸収体は、前記反射体と前記前面部分反射体との間のポリマー層内に存在する、請求項１に記載の物品。
【請求項２０】
光吸収バッキングと、
前記光吸収バッキング上の第１のポリマー多層フィルム積層体であって、入射角の関数として実質的に一定である反射率帯域を有する後部反射体を含む、第１のポリマー多層フィルム積層体と、
前記第１の多層ポリマーフィルム積層体上のポリマー層であって、前記ポリマー層が、前記後部反射体の前記反射率帯域と少なくとも部分的に一致する透過帯域を有する波長選択性吸収体を含む、ポリマー層と、
前記ポリマー層上の第２のポリマー多層フィルム積層体であって、前記第２のポリマー多層フィルム積層体が、任意の入射平面において、垂直に入射する非偏光の光に対しては約３０％未満の反射率を有し、６０°で入射する非偏光の光に対しては約４５％超の反射率を有するコリメート前面部分反射体を含み、前記前面部分反射体が赤色傾斜反射スペクトルを有する、第２のポリマー多層フィルムと、
前記第２のポリマー多層フィルムパケット上の拡散層とを含む、物品。
【請求項２１】
前記第２のポリマー多層フィルム積層体は、垂直に入射する非偏光の光に対しては２５％未満の反射率を有し、６０°で入射する非偏光の光に対しては４５％超の反射率を有するコリメート前面部分反射体と、任意の入射平面とを含む、請求項２０に記載の物品。
【請求項２２】
前記第２のポリマー多層フィルム積層体は、垂直に入射する非偏光の光に対しては２０％未満の反射率を有し、６０°で入射する非偏光の光に対しては４５％超の反射率を有するコリメート前面部分反射体と、任意の入射平面とを含む、請求項２０に記載の物品。
【請求項２３】
前記波長選択性吸収体は、顔料及び染料のうちの１つから選択される、請求項２０に記載の物品。
【請求項２４】
前記波長選択性吸収体は、染料である、請求項２３に記載の物品。
【請求項２５】
前記ポリマー層は、約１０ミクロンの厚さを有する、請求項２０に記載の物品。
【請求項２６】
前記拡散層は、約５０％を超えるヘイズを有するポリマー材料及びガラスから選択される、請求項２０に記載の物品。
【請求項２７】
前記拡散層は、約８０％を超えるヘイズを有するポリマー材料及びガラスから選択される、請求項２０に記載の物品。
【請求項２８】
前記拡散層は、ガラスであって、拡散性コーティングを有するガラスである、請求項２０に記載の物品。
【請求項２９】
前記拡散層は、前記ポリマー波長選択性吸収層内に配置された、波長選択性吸収顔料に由来するものである、請求項２０に記載の物品。
【請求項３０】
前記光吸収バッキングと前記第１の多層ポリマーフィルム積層体との間に接着材層を更に含む、請求項２０に記載の物品。
【請求項３１】
前記第２のポリマー多層フィルム積層体と前記拡散層との間に接着材層を更に含む、請求項２０に記載の物品。
【請求項３２】
前記第１のポリマー多層フィルム積層体は、複屈折ポリマーと等方性ポリマーの交互層を含む、請求項２０に記載の物品。
【請求項３３】
前記第１のポリマー多層フィルム積層体は、直線的に増加する層厚さプロファイルを有する、請求項３２に記載の物品。
【請求項３４】
前記第２のポリマー多層フィルム積層体は、複屈折ポリマーの交互層を含む、請求項２０に記載の物品。
【請求項３５】
前記第１のポリマー多層フィルム積層体は、増加する傾斜した層厚さプロファイルを有する、請求項２０に記載の物品。
【請求項３６】
黒色バッキング層と、
前記黒色バッキング層上の第１のポリマー多層フィルム積層体であって、入射角の関数として実質的に一定である反射率帯域を有する反射体を生成するように配向された共押出ポリマーマイクロ層を含む第１のポリマー多層フィルム積層体と、
前記第１の多層ポリマーフィルム積層体上のポリマー層であって、前記反射体の前記反射率帯域と少なくとも部分的に一致する透過帯域を有する、染料を含む、ポリマー層と、
前記ポリマー層上の第２のポリマー多層フィルム積層体であって、前記第２のポリマー多層フィルム積層体が、任意の入射平面について、垂直に入射する非偏光の光に対しては約３０％未満の反射率を有し、６０°で入射する非偏光の光に対しては約４５％〜約６０％の反射率を有するコリメート前面部分反射体を生成するように配向された共押出ポリマーマイクロ層を含み、前記前面部分反射体が青色傾斜透過スペクトルを有する、第２のポリマー多層フィルムと、
第２のポリマー多層フィルムパケット上の拡散層と、を含む物品。
【請求項３７】
前記第１及び第２のポリマー多層フィルムパケットの厚さの±３％の変化が、０°〜８５°の視野角について、前記物品のΔａ＊又はΔｂ＊のいずれかを、約８単位以下だけ変化させる、請求項３６に記載の物品。
【請求項３８】
任意の入射平面について、垂直な角度で非偏光の光に対して約７０％超の透過率を有し、６０°の入射角で非偏光の光に対して約５５％〜約４０％の透過率を有する、多層ポリマーフィルム物品。
【請求項３９】
任意の入射平面について、垂直な角度で非偏光の光に対して約７５％超の透過率を有し、６０°の入射角で非偏光の光に対して約５５％〜約４０％の透過率を有する、多層ポリマーフィルム物品。
【請求項４０】
任意の入射平面について、垂直な角度で非偏光の光に対して約８０％超の透過率を有し、６０°の入射角で非偏光の光に対して約５５％〜約４０％の透過率を有する、多層ポリマーフィルム物品。
【発明の詳細な説明】
【背景技術】
【０００１】
１つ以上の多層光学フィルム（ＭＯＦ）を含むフィルム物品は、照明源、観測器（又はセンサ）、及びフィルム素子及びＭＯＦを形成するために選択された材料に応じて、高飽和度の色を反射するように製作することができる。ＭＯＦ物品及びフィルムは、典型的には、（厚さ方向軸に沿って）非常に薄い、高アスペクト比構造であり、フィルム厚さ方向に垂直なｘ−ｙフィルム平面内に大きな寸法を有する。フィルム平面に対する法線は、ｚ軸を定め、観測器及び照明源の幾何学的構成は、フィルム垂直軸に対して相対的に記述される。
【０００２】
いくつかのＭＯＦ物品は、目標反射色応答を得るために製作された物品の、反射色応答における空間的及び時間依存的変化を引き起こし得る、構造的光学キャリパ（厚さ）変化を有する。光学的キャリパは、ＭＯＦ製作プロセスにおける短期、中期、及び長期の時間スケールにわたって、並びに、空間的に大寸法ＭＯＦベースの構造にわたって、変化し得る。
【発明の概要】
【０００３】
光学的キャリパ変化は、（目標に対して）正確であり、かつ物品の大面積にわたって空間的に均一である目標反射色応答（観測器の視野角の関数として）を有するＭＯＦ物品の製作に困難を引き起こす。光学的キャリパ変化はまた、第１の時において、その後の第２の時において製作される同じＭＯＦ物品と比べて、ほぼ同一の反射色応答を有するＭＯＦ物品を製作することに困難を生じさせる可能性がある。第１の時と第２の時との間の時間間隔は、選択された製造ランにおける分あるいは時間、又は、異なる製作ランの間の週、月、あるいは年であってよい。
【０００４】
一態様では、本開示は、短期と長期の両方の、並びに空間的な、光学的キャリパ変化に対して、低下した感度を有する、選択された飽和度の反射色応答を有するＭＯＦ包含物品に関する。いくつかの非限定的な例では、これらのＭＯＦ物品は、「精密」動的反射色プラーク、アップリケ、カバー及びサイネージとして使用することができ、色目標、カラーダイナミクス、飽和度、及び観測される色均一性が重要である。
【０００５】
一態様では、本開示は、入射角の関数として実質的に一定である反射率帯域を有する反射体と、法線から離れる方向へ増加する入射角とともに大きくなる反射率を有する前面部分反射体を含むポリマー多層フィルムパケットと、反射体の反射率帯域と少なくとも部分的に一致する透過帯域を有する波長選択性吸収体を含む、物品に関する。
【０００６】
別の態様では、本開示は、光吸収バッキングと、光吸収バッキング上の第１のポリマー多層フィルムであって、入射角の関数として実質的に一定である反射率帯域を有する後部反射体を含む第１のポリマー多層フィルムと、第１の多層ポリマーフィルム上のポリマー層であって、後部反射体の反射率帯域と少なくとも部分的に一致する透過帯域を有する波長選択性吸収体を含む、ポリマー層と、ポリマー層上の第２のポリマー多層フィルムであって、ポリマー層上の第２のポリマー多層フィルムが、任意の入射平面について、非偏光であって、垂直に入射する光に対しては約３０％未満の反射率を有し、非偏光であって、入射角が６０°の斜めから入射する光に対しては約４５％〜約６０％の反射率を有するコリメート前面部分反射体を含み、その前面部分反射体は、赤色傾斜反射スペクトルを有する、第２のポリマー多層フィルムと、第２のポリマー多層フィルパケット上の拡散層と、を含む物品に関する。
【０００７】
別の態様では、本開示は、黒色バッキング層と、黒色バッキング層上の第１のポリマー多層フィルムであって、入射角の関数として実質的に一定である反射率帯域を有する反射体を生成するように配向された共押出ポリマーマイクロ層を含む、第１のポリマー多層フィルムと、第１のポリマー多層フィルム上のポリマー層であって、反射体の反射率帯域と少なくとも部分的に一致する透過帯域を有する、染料を含む、ポリマー層と、ポリマー層上の第２のポリマー多層フィルムであって、第２のポリマー多層フィルムが、任意の入射平面について、ランダム偏光を有する垂直に入射する非偏光の光に対しては約３０％超の反射率を有し、非偏光であって、入射角が６０°の斜めから入射する光に対しては約４５％〜約６０％の反射率を有するコリメート前面部分反射体を生成するように配向された共押出ポリマーマイクロ層を含み、前面部分反射体が赤色傾斜反射スペクトラムを有する、第２のポリマー多層フィルムと、第２のポリマー多層フィルムパケット上の拡散層と、を含む物品に関する。
【０００８】
別の実施形態では、本開示は、任意の入射平面について、非偏光の光については、垂直な角度で７０％を超える透過率を有し、入射角が６０°の非偏光に対しては、約５５％〜約４０％の透過率を有するフィルム物品に関する。
【０００９】
別の実施形態では、本開示は、任意の入射平面について、非偏光に対しては、垂直な角度で７５％を超える透過率を有し、入射角が６０°の非偏光に対しては、約５５％〜約４０％の透過率を有する多層ポリマーフィルム物品に関する。
【００１０】
別の実施形態では、本開示は、任意の入射平面について、非偏光に対しては、垂直な角度で８０％を超える透過率を有し、入射角６０°の非偏光に対しては、約５５％〜約４０％の透過率を有する多層ポリマーフィルム物品に関する。
【００１１】
本発明の１つ以上の実施形態の詳細を、添付の図面及び以下の明細書に示す。本発明のその他の特徴、目的、及び利点は、明細書及び図面、並びに特許請求の範囲から明らかであろう。
【図面の簡単な説明】
【００１２】
【図１】多層光学フィルム（ＭＯＦ）を含むフィルム物品の断面図である。
【００１３】
【図２】多層光学フィルムの概略斜視図である。
【００１４】
【図２Ａ】多層光学フィルムの断面図である。
【００１５】
【図３】反射フィルムの概略斜視図である。
【００１６】
【図４】ほぼ対称な反射フィルムの一実施形態の、反射率対空気中の入射角のグラフである。
【００１７】
【図５】非対称反射フィルムの一実施形態の、反射率対空気中の入射角のグラフである。
【００１８】
【図６】可視波長範囲内の光に対する人間の眼応答のＲＧＢ等色関数（ＣＩＥ  １９３１）である。
【００１９】
【図７Ａ】スペクトル傾斜の定量的定義を示すグラフである。
【図７Ｂ】スペクトル傾斜の定量的定義を示すグラフである。
【図７Ｃ】スペクトル傾斜の定量的定義を示すグラフである。
【図７Ｄ】スペクトル傾斜の定量的定義を示すグラフである。
【図７Ｅ】スペクトル傾斜の定量的定義を示すグラフである。
【００２０】
【図８】構成要素同士の屈折率関係に起因して、角度とともに反射率が増加する、ポリマー多層光学フィルムの効果を示すグラフである。
【００２１】
【図９】入射角が増加すると、傾斜透過スペクトルが、より短い波長に移動する、ポリマー多層光学フィルムの効果を示すグラフである。
【００２２】
【図１０】構成要素同士の屈折率関係に起因して、角度とともに反射率が増加し、かつ、入射角の増加につれて、傾斜透過スペクトルが、より短い波長に移動する、ポリマー多層光学フィルムの組み合わせ効果を示すグラフである。
【００２３】
【図１１Ａ】前面部分反射体の様々な実施形態の概略断面図である。
【図１１Ｂ】前面部分反射体の様々な実施形態の概略断面図である。
【図１１Ｃ】前面部分反射体の様々な実施形態の概略断面図である。
【００２４】
【図１２Ａ】非対称反射フィルムの共押出に有用な方法の概略図である。
【００２５】
【図１２Ｂ】図１２Ａに示す方法で使用することができるフィードブロックの一実施形態の概略斜視図である。
【００２６】
【図１３】図１２Ａに示す方法を使用した非対称反射フィルムの波長に対する透過率のグラフである。
【００２７】
【図１４Ａ】実施例１のＭＯＦ物品の光学的繰り返し単位の層厚さプロファイルのプロットである。
【００２８】
【図１４Ｂ】実施例１のＭＯＦ物品のＤ６５光源スペクトルについて、光入射角０°、４５°、及び７０°（近水平）に対する計算された反射スペクトルと、それぞれ、得られた反射色ａ＊及びｂ＊のプロットである。
【図１４Ｃ】実施例１のＭＯＦ物品のＤ６５光源スペクトルについて、光入射角０°、４５°、及び７０°（近水平）に対する計算された反射スペクトルと、それぞれ、得られた反射色ａ＊及びｂ＊のプロットである。
【００２９】
【図１４Ｄ】視野角０°、４５°、及び７０°（近水平）について、実施例１のＭＯＦ物品の前面部分反射体、吸収層、及び後部反射体素子の全部の組み合わせについて、計算された鏡面反射スペクトルのプロットである。
【００３０】
【図１４Ｅ】実施例１のＭＯＦ物品に対する光入射角の増加に対する、明所反射率Ｙの増加と、Ｌａｂ表色系Ｌ＊の「明度」計量のプロットである。
【００３１】
【図１４Ｆ】実施例１のＭＯＦ物品の、計算された全体反射色を示し、三角形、正方形、及び円形の記号は、５°ずつの増分で、垂直入射（０°）から斜入射角８５°までの範囲のａ＊ｂ＊色値を示す。
【００３２】
【図１５Ａ】実施例２のＭＯＦ物品の光学的繰り返し単位の層厚さプロファイルのプロットである。
【００３３】
【図１５Ｂ】実施例２のＭＯＦ物品のＤ６５光源スペクトルについて、０°、４５°、及び７０°（近水平）の光入射角に対する、計算された反射スペクトルと、それぞれ、得られた反射色ａ＊及びｂ＊のプロットである。
【図１５Ｃ】実施例２のＭＯＦ物品のＤ６５光源スペクトルについて、０°、４５°、及び７０°（近水平）の光入射角に対する、計算された反射スペクトルと、それぞれ、得られた反射色ａ＊及びｂ＊のプロットである。
【００３４】
【図１５Ｄ】視野角０°、４５°、及び７０°（近水平）について、実施例２のＭＯＦ物品の前面部分反射体、吸収層、及び後部反射体素子の全部の組み合わせの、計算された鏡面反射スペクトルのプロットである。
【００３５】
【図１５Ｅ】実施例２のＭＯＦ物品の光入射角の増加に対する、明所反射率Ｙの増加と、Ｌａｂ表色系Ｌ＊の「明度」計量のプロットである。
【００３６】
【図１５Ｆ】実施例２のＭＯＦ物品の、計算された全体反射色を示し、三角形、正方形、及び円形の記号は、５°ずつの増分で、垂直入射（０°）から斜入射角８５°までの範囲のａ＊ｂ＊色値を示す。
【００３７】
【図１６Ａ】実施例３のＭＯＦ物品の光学的繰り返し単位の層厚さプロファイルのプロットである。
【００３８】
【図１６Ｂ】実施例３のＭＯＦ物品のＤ６５光源スペクトルについて、０°、４５°、及び７０°（近水平）の光入射角に対する、計算された反射スペクトルと、それぞれ、得られた反射色ａ＊及びｂ＊のプロットである。
【図１６Ｃ】実施例３のＭＯＦ物品のＤ６５光源スペクトルについて、０°、４５°、及び７０°（近水平）の光入射角に対する、計算された反射スペクトルと、それぞれ、得られた反射色ａ＊及びｂ＊のプロットである。
【００３９】
【図１６Ｄ】視野角０°、４５°、及び７０°（近水平）について、実施例３のＭＯＦ物品の前面部分反射体、吸収層、及び後部反射体素子の全部の組み合わせの、計算された鏡面反射スペクトルのプロットである。
【００４０】
【図１６Ｅ】実施例３のＭＯＦ物品の光入射角の増加に対する、明所反射率Ｙの増加と、Ｌａｂ表色系Ｌ＊の「明度」計量のプロットである。
【００４１】
【図１６Ｆ】実施例３のＭＯＦ物品の、計算された全体反射色を示し、三角形、正方形、及び円形の記号は、５°ずつの増分で、垂直入射（０°）から斜入射角８５°までの範囲のａ＊ｂ＊色値を示す。
【００４２】
【図１７Ａ】実施例４のＭＯＦ物品の光学的繰り返し単位の層厚さプロファイルのプロットである。
【００４３】
【図１７Ｂ】実施例４のＭＯＦ物品のＤ６５光源スペクトルについて、０°、４５°、及び７０°（近水平）の光入射角に対する、計算された反射スペクトルと、それぞれ、得られた反射色ａ＊及びｂ＊のプロットである。
【図１７Ｃ】実施例４のＭＯＦ物品のＤ６５光源スペクトルについて、０°、４５°、及び７０°（近水平）の光入射角に対する、計算された反射スペクトルと、それぞれ、得られた反射色ａ＊及びｂ＊のプロットである。
【００４４】
【図１７Ｄ】視野角０°、４５°、及び７０°（近水平）について、実施例４のＭＯＦ物品の前面部分反射体、吸収層、及び後部反射体素子の全部の組み合わせの、計算された鏡面反射スペクトルのプロットである。
【００４５】
【図１７Ｅ】実施例４のＭＯＦ物品の光入射角の増加に対する、明所反射率Ｙの増加、及びＬａｂ表色システムＬの「明度」計量のプロットである。
【００４６】
【図１７Ｆ】実施例４のＭＯＦ物品の、計算された全体反射色を示し、三角形、正方形、及び円形の記号は、５°ずつの増分で、垂直入射（０°）から斜入射角８５°までの範囲のａ＊ｂ＊色値を示す。
【００４７】
【図１８Ａ】実施例５のＭＯＦ物品の光学的繰り返し単位の層厚さプロファイルのプロットである。
【００４８】
【図１８Ｂ】実施例５のＭＯＦ物品のＤ６５光源スペクトルについて、０°、４５°、及び７０°（近水平）の光入射角に対する、計算された反射スペクトルと、それぞれ、得られた反射色ａ＊及びｂ＊のプロットである。
【図１８Ｃ】実施例５のＭＯＦ物品のＤ６５光源スペクトルについて、０°、４５°、及び７０°（近水平）の光入射角に対する、計算された反射スペクトルと、それぞれ、得られた反射色ａ＊及びｂ＊のプロットである。
【００４９】
【図１８Ｄ】視野角０°、４５°、及び７０°（近水平）について、実施例５のＭＯＦ物品の前面部分反射体、吸収層、及び後部反射体素子の全部の組み合わせの、計算された鏡面反射スペクトルのプロットである。
【００５０】
【図１８Ｅ】実施例５のＭＯＦ物品の光入射角の増加に対する、明所反射率Ｙの増加、及びＬａｂ表色システムＬの「明度」計量のプロットである。
【００５１】
【図１８Ｆ】実施例５のＭＯＦ物品の、計算された全体反射色を示し、三角形、正方形、及び円形の記号は、５°ずつの増分で、垂直入射（０°）から斜入射角８５°までの範囲のａ＊ｂ＊色値を示す。
【００５２】
【図１９】フィルム物品の断面の概略図である。
【００５３】
図中の同様の記号は、同様の要素を示している。
【発明を実施するための形態】
【００５４】
以下の詳細な説明及び実施例では、透過スペクトル、透過率、反射スペクトル、及び反射率という用語は、特に制限のない限り、一般に、可視域平均又は明所重みづけ特性を指す。
【００５５】
図１を参照すると、一実施形態では、本開示は、高反射広帯域後部反射体１２を含むＭＯＦフィルム物品１０に関する。後部反射体１２は、可視スペクトルを覆い、その前面１１に入射する光の広範な入射角の関数として働く反射率帯域を有する。ＭＯＦフィルム物品１０は、その前面１５への垂直な光の入射から離れる方向へ入射角が増加するにつれて、実質的に増加する反射率を有する前面部分反射体であるポリマー多層フィルム１４を、更に含む。後部反射体１２とＭＯＦ前面部分反射体１４は両方とも、ＭＯＦフィルム物品１０の観測作動範囲を構成する全ての光入射角について、可視光の波長範囲と実質的に重なり合う反射帯域を有する。
【００５６】
ＭＯＦ物品１０は、後部反射体１２の反射率帯域と少なくとも部分的に重なり合う、透過帯域及び関連する透過最大値を有する、波長選択性吸収体を、更に含む。いくつかの実施形態では、波長選択性吸収体は、後部反射体１２とＭＯＦ前面部分反射体１４の一方又は両方上に存在してもよい。いくつかの実施形態では、波長選択性吸収体は、吸収体１６内に存在してもよい。いくつかの実施形態では、吸収体１６は、顔料又は染料のうちの少なくとも一方が、そこに組み込まれたポリマーフィルムである。
【００５７】
いくつかの実施形態では、ＭＯＦフィルム物品１０の層１２、１４、１６の少なくとも一部は、互いに直接接触し、境界面を共有することができる。いくつかの実施形態では、ＭＯＦフィルム物品１０は、任意選択的に、例えば、光学接着材の中間層１２Ａ、１４Ａを含んでもよい。
【００５８】
いくつかの実施形態では、ＭＯＦフィルム物品１０は、物品を損傷から保護するか、又は所望の光学効果を提供することができる任意選択的表面層１８Ａ、１８Ｂを含む。好適な表面層１８Ａ、１８Ｂとしては、屈折素子、回折素子、拡散素子などが挙げられるが、これらに限定されない。例えば、屈折素子は、ＭＯＦフィルム物品１０によって反射される光をコリメート及び／又は反コリメートすることができる。他の実施形態では、例えば、表面層１８Ａ、１８Ｂは、ＭＯＦ物品１０に入射するか、又はＭＯＦ物品１０から出る光を拡散することができる。例えば、いくつかの実施形態では、表面層１８Ａは、ガラス又はポリマーフィルムの拡散層であってもよい。他の実施形態では、表面層１８Ａ、１８Ｂは、ＭＯＦフィルム物品１０から反射された、又はＭＯＦフィルム物品１０によって透過された、光を修正するための選択された色を有することができる。例えば、ＭＯＦ物品１０の裏側の表面層１８Ｂは、吸収層とすることができる。
【００５９】
いくつかの実施形態では、表面層１８Ａ、１８Ｂは、例えば、米国特許公開第２００６／０１９３５７７号（Ｏｕｄｅｒｋｉｒｋら）、発明の名称ＲＥＦＬＥＣＴＩＶＥ  ＰＯＬＡＲＩＺＥＲＳ  ＣＯＮＴＡＩＮＩＮＧ  ＰＯＬＹＭＥＲ  ＦＩＢＥＲＳ、米国特許第７，７７３，８３４号（Ｏｕｄｅｒｋｉｒｋら）、発明の名称ＭＵＬＴＩＬＡＹＥＲ  ＰＯＬＡＲＩＺＩＮＧ  ＦＩＢＥＲＳ  ＡＮＤ  ＰＯＬＡＲＩＺＥＲＳ  ＵＳＩＮＧ  ＳＡＭＥ、及び、米国特許公開第２００８／００５７２７７号（Ｂｌｕｅｍら）、発明の名称ＰＯＬＹＭＥＲ  ＦＩＢＥＲ  ＰＯＬＡＲＩＺＥＲＳに記載されているような１つ以上の繊維偏光フィルムを含むことができる。使用することができる他の例示的なフィルムとしては、コレステリック偏光フィルム、複屈折プレート重畳フィルム、及び複屈折ポリマーブレンド（例えば、３Ｍ  Ｃｏ．（Ｓｔ．Ｐａｕｌ，ＭＮ）から入手可能なＤＲＰＦ）が挙げられるが、これらに限定されない。
【００６０】
ＭＯＦ前面部分反射体１４とともに使用することができる好適な反射性（しかし部分透過性）構成要素１８Ａとしては、下の表１の以下の実施例が挙げられるが、これらに限定されない。
【表１】
2020509418.tif 000003
【００６１】
図１に戻ると、後部反射体１２及びＭＯＦ前面部分反射体１４は、任意選択の支持層１７、１９を含むことができる。支持層１７、１９は、任意の好適な材料又はこれらの組み合わせを含むことができ、例えば、ポリカーボネート、アクリル、ＰＥＴ、及び類似物などのポリマーフィルムが特に有用であることが発見されている。いくつかの実施形態では、ＭＯＦ前面部分反射体１４は、例えば、米国特許公開第２００６／０２５７６７８号（Ｂｅｎｓｏｎら）、発明の名称ＦＩＢＥＲ  ＲＥＩＮＦＯＲＣＥＤ  ＯＰＴＩＣＡＬ  ＦＩＬＭＳ、米国特許公開第２００７／０１５３１６２号（Ｗｒｉｇｈｔら）、発明の名称ｒｅｉｎｆｏｒｃｅｄ  ｒｅｆｌｅｃｔｉｖｅ  ｐｏｌａｒｉｚｅｒ  ｆｉｌｍｓ、及び米国特許公開第２００７／０１５３３８４号（Ｏｕｄｅｒｋｉｒｋら）、発明の名称ＲＥＩＮＦＯＲＣＥＤ  ＲＥＦＬＥＣＴＩＶＥ  ＰＯＬＡＲＩＺＥＲ  ＦＩＬＭＳに記載されているような繊維強化光学フィルムによって支持することができる。更に、前面部分反射体１４は、例えば、光学接着材などの任意の好適な技法を用いて、支持層１７に取り付けることができる。
【００６２】
様々な実施形態において、波長選択性吸収体１６は、例えば、所定の色に関連する、可視光の所定の波長帯域、ピーク、又はスペクトルを吸収することによって、任意の所望の色を有する顔料又は染料を含んでもよい。例えば、波長選択性吸収体１６の色は、ＭＯＦフィルム物品１０の外観を全体として調整するように選択されてもよい。例えば、色は、ＭＯＦフィルム物品１０の反射波長あるいは散乱波長を調整するために、又は、選択された観測角度の範囲において、ＭＯＦ物品１０の主表面によって表される、ＭＯＦ物品１０の観測された動的な色を変更するように選択されてもよい。
【００６３】
様々な実施形態において、波長選択性吸収体１６は、後方反射体１２の反射帯域と同じ波長範囲内、及び、ＭＯＦ前面部分反射体１４と同じ波長範囲内に、可視波長における透過最大値を有する。いくつかの実施形態では、ＭＯＦ前面部分反射体１４は、ＭＯＦフィルム物品１０への垂直な光の入射から離れる方へ入射角が増加するとともに、実質的に増加する反射率を有する。
【００６４】
波長選択性吸収体１６は、可視波長を遮断しつつ、少なくとも一部、又は実質的に全ての近赤外波長を透過させてもよい。いくつかの実施例では、波長選択性吸収体１６は、染料又は顔料の一方又は両方を含む別個のコーティングを含んでもよい。いくつかの実施例では、波長選択性吸収体１６は、染料を含まなくてもよく、場合によって吸収もする近赤外透過性可視散乱顔料を含んでもよい。例えば、波長選択性吸収体１６は、Ｌｕｍｏｇｅｎ  Ｂｌａｃｋ  ＦＫ  ４２８０、又はＬｕｍｏｇｅｎ  Ｂｌａｃｋ  ＦＫ  ４２８１（ＢＡＳＦ、Ｓｏｕｔｈｆｉｅｌｄ、ＭＩ）を含んでもよい。
【００６５】
いくつかの実施例では、波長選択性吸収体１６は、ＭＯＦを含んでもよく、多層フィルムの層のうちの１層以上は、染料又は顔料の一方又は両方を含んでもよい。いくつかの実施例では、波長選択性吸収体１６は、染料又は顔料を含む多層フィルムの接着材層、ポリマー層、スキン層、あるいは、任意のその他の層を含んでもよく、又は、その層であってもよい。
【００６６】
いくつかの実施例では、ＭＯＦ物品１０は、波長選択性吸収体を備えた別個の波長選択性吸収層１６を含まなくてもよく、代わりに、任意の他の好適な層内に波長選択性染料又は顔料を含んでもよい。いくつかの実施形態では、顔料又は染料は、後部反射体１２あるいはＭＯＦ前面部分反射体１４の１つ以上、又はそれらの両方に存在してもよい。いくつかの実施形態では、顔料又は染料は、ＭＯＦフィルム物品１０の任意の層内に所定のパターン又は領域で存在してもよい。いくつかの実施例では、波長選択性吸収体１６は、所定の波長帯域の少なくともそれぞれのサブバンドを吸収する１つ以上の吸収染料又は吸収顔料を含むことにより、広帯域の吸収、例えば、所定の波長帯域にわたる吸収を示してもよい。
【００６７】
いくつかの実施例では、波長選択性吸収体１６は、拡散又は散乱を引き起こす、任意選択のビーズ又は粒子を含んでもよい。例えば、波長選択性吸収体１６は、好適な媒体と、媒体内に分散されたビーズ又は粒子とを含んでもよい。様々な実施形態において、媒体は、ガラス、ポリマー、あるいは任意の他の好適な光学材料、又はそれらの組み合わせを含んでもよい。例えば、ビーズ又は粒子は、シリカ、ガラス、ポリマー、有機、無機、金属酸化物、ポリスチレン、あるいはその他の好適な散乱材料、又はそれらの組み合わせを含んでもよい。波長選択性吸収体１６は、拡散性又は散乱性の空隙又は細孔を含んでもよく、空隙又は細孔は、空気などの気体を含んでもよい。
【００６８】
反射体１２、１４が鏡面反射と透過の応答を有し、波長選択性吸収体１６が比較的低いヘイズを有する低散乱層である実施形態では、ＭＯＦ物品１０は、法線に近い観測角度の範囲では、飽和した「高光沢」反射色の、独特の外観を有し、視野角が水平方向へ角度を増すにつれて、無彩色の銀色の外観へ向かう、動的に観測される色変化をともなう。
【００６９】
反射体１２、１４が鏡面反射と透過の応答を有し、波長選択性吸収体１６が比較的低いヘイズを有する低散乱層である、別の実施形態では、ＭＯＦ物品１０は、法線に近い観測角度の範囲では、飽和した「高光沢」反射色の、独特の外観を有し、視野角が水平に向かって増加するにつれて、金色の外観へ向かう、動的に観測される色変化をともなう。
【００７０】
反射体１２、１４が鏡面反射と透過の応答を有し、波長選択性吸収層１６が、比較的高い透明度を有する低散乱層である、更に別の実施形態では、ＭＯＦ物品１０は、法線に近い観測角度の範囲では、飽和した「高光沢」反射色の、独特の外観を有し、視野角が水平に向かって増加するにつれて、緑金色の外観へ向かう、動的に観測される色変化をともなう。
【００７１】
様々な実施形態において、ＭＯＦ物品１０は、ＭＯＦ物品１０に対して垂直に近い観測角度において、飽和鏡面反射を有する研磨した貴金属の色の外観を、部分的にシミュレートし、観測角度が水平に向かって移動するにつれて、銀色、又は金色、又は緑金色の鏡面反射色に向かって、動的に外観を変化させる、動的色外観を有する。
【００７２】
様々な実施形態において、このＭＯＦ物品１０の動的色外観は、ＭＯＦ前面部分反射フィルム１４に入射する可視光線が、光線の入射角に依存する反射強度で、広帯域可視光反射を経ることが原因の一部となって、生じる。空気からの比較的高い入射角（約５０°〜約８０°）では、入射光線は、強く反射されて、反射率は約５０％を超え、水平に近い角度では、１００％に近づき得る。これにより、ＭＯＦ前面部分反射体１４の鏡面反射色がもたらされ、それは、比較的高い観測角度におけるＭＯＦ物品１０の色外観を支配する。
【００７３】
ＭＯＦ前面部分反射体１４の法線に近い入射光線については、反射体１４の反射強度は、大きく減衰し、特定の動的色設計については、ほぼ垂直な角度で、約２０％〜２５％に近づくものとすることができる。この場合、ＭＯＦ物品１０の色外観は、表面の下にあり、かつ上述のように広い帯域反射体である後部反射体１２の上にある、波長選択性吸収体１６の色によって支配される。
【００７４】
前述のように、後部反射体１２が、ほぼ一定かつ比較的強い（可視帯域にわたって約７０％を超える）広帯域可視光反射スペクトルを有し、好適な低ヘイズ波長選択性吸収体１６で覆われている場合、吸収体１６とそれを覆う後部反射体１２の、鏡面部分反射体としての組み合わせの反射強度は、吸収体１６が高度に透過性である場合、選択された色の波長について、非常に強く（５０％〜８５％にも達する）、一方、吸収体１６が強く吸収している隣接する波長では、吸収体１６と後部反射体１２との組み合わせの反射強度は比較的低いか、又は非常に低くなり得る。
【００７５】
高透明度吸収体１６とその上に配置された高反射広帯域後部反射体１２の、記載された組み合わせは、垂直から水平までの範囲の観測角度について、色外観の顕著な変化を有するように設計することができる。吸収体１６の波長選択性吸収特性は、任意の形態の干渉、又は位相コヒーレンス現象ではなく、光線経路吸収に依存する。光線経路吸収は、ベールの法則に少なくとも近似的に従い、吸収率は、吸収体１６の屈折率の虚数部分（波長従属的損失部分）と、層１６を通る光路長のみに従属する。吸収層１６を通る光路長は、細かく複雑であるが、吸収層１６の厚さに、層１６を通る伝播角の１／ｃｏｓを乗じたものの単純な比例として、非常に良好な近似を得ることができ、これは、高透明度の吸収層については、光線が空気から入射する場合、ほぼ垂直な光線から、水平に近い光線まで、徐々に、最小限の変化を示す。
【００７６】
いくつかの実施形態では、ＭＯＦ前面部分反射体は、ほぼ垂直な入射角については、可視域にわたって弱い反射スペクトルを与え、視野角が水平に向かって増加するにつれて、不透明で高反射の、銀色外観の反射体となるまで、動的に変化する反射強度増加を与えるものとすることができる。代替的な実施形態では、ＭＯＦ前面部分反射体は、ほぼ垂直な入射角について可視域にわたる弱い反射スペクトルを与え、視野角が水平に向かって増加するにつれて、不透明で高反射の、金色外観の反射体となるまで、動的に変化する反射強度増加を与えるように製作することができる。更に別の実施形態では、ＭＯＦ前面部分反射体は、ほぼ垂直な入射角について可視域にわたる弱い反射スペクトルを与え、視野角が水平に向かって増加するにつれて、不透明で高反射の、緑金色外観の反射体となるまで、動的に変化する反射強度増加を与えることができる。
【００７７】
ＭＯＦ物品１０のいくつかの実施形態では、無彩色の広帯域可視光反射体である後部反射体１２と、それを覆う波長選択制吸収層１６の組み合わせのための反射色は、変化する観測角度に対して、比較的一定である反射色とすることができる。広帯域後部反射体１２は、全ての有用な観測角度について、可視波長領域の外側に位置する反射帯域縁部を有することができ、波長選択性吸収層は、吸収層１６を通る光路長の変化のみによってその色を変化させる。
【００７８】
その結果、ＭＯＦ物品１０内のこれらの構成要素の反射色の外観は、ＭＯＦの製造プロセスに典型的な光学的キャリパ変化に対して非感受的であり得る。この状況では、これらの構成要素の製造の時間間隔は、広帯域後部反射体１２と、その上の吸収層１６の組み合わせの色外観の顕著な変化をもたらさない。加えて、大面積ＭＯＦ物品１０にわたって、下地となっている後部反射体１２と吸収層１６の空間的に均一な色は、吸収層１６の顔料濃度と吸収層の厚さ、及び、全ての有用な観測角度について、可視域の外側の反射帯域縁部の配置が、この大きな面積にわたって達成され得るのであれば、無意義なものとされ得る。
【００７９】
更に、ＭＯＦ前面部分反射体１４を含む完全なＭＯＦ物品１０の動的色応答は、ＭＯＦ前面部分反射体１４が、全ての有用な観測角度について、可視スペクトルの外側に位置する反射帯域縁部を有し、その反射色応答を光学的キャリパ変化に不感にする場合は、時間的及び空間的色変化に対して比較的非感受的にすることができる。
【００８０】
ＭＯＦ物品１０のいくつかの実施形態では、反射色応答を与える、吸収体１６と広帯域後反射体１２は、ＭＯＦ物品１０の前面に向けて顕著な波長選択制後方散乱を生成することができる、高散乱性マトリックスに埋め込まれた波長選択性吸収染料又は顔料、例えば、顔料性塗装を含むことができる。このような吸収及び散乱吸収層１６は、拡散反射性であるＭＯＦ物品１０の前面に向かって色応答を与えることができる。拡散反射色応答は、吸収体１６が高い透明度を有し、高反射率鏡面広帯域後部反射体１２によって裏打ちされている場合よりも、弱い、ほぼ垂直な視野角の色応答をもたらし得る波長選択性後方散乱を有する。更に、吸収体１６が高散乱性マトリックスである場合、層１６は、波長選択性染料又は顔料を含まずに製作することができ、拡散した白色の外観を有する吸収体１６を提供する。別の実施形態では、吸収体１６が高散乱性マトリックス層である場合、層１６は、拡散黒色又は灰色の外観を有する層１６を提供することができる、全可視波長吸収染料又は顔料を含むことができる。
【００８１】
更に別の実施形態では、吸収体１６は、例えば、５％、又は２５％、又は９０％、又はそれ以上のヘイズ値を有する層などの弱散乱マトリックス中に埋め込まれた波長選択性吸収染料又は顔料を含むことができる。例えば、波長選択性吸収体１６は、マトリックスと、マトリックス内に分散されたビーズ又は粒子とを含んでもよい。マトリックスは、ガラス、ポリマー、又は任意の他の好適な光学媒体、あるいはそれらの組み合わせを含み得る。ビーズ又は粒子は、シリカ、ガラス、ポリマー、有機、無機、金属酸化物、ポリスチレン、又は他の好適な散乱材料、あるいはそれらの組み合わせを含み得る。波長選択性吸収体１６は、拡散性又は散乱性の空隙又は細孔を含み得、空隙又は細孔は空気などの気体を含んでもよい。また、散乱素子は、色顔料が凝集して、可視波長で散乱を発生させるのに十分な大きさのマクロ粒子になるのであれば、その色顔料自体から得てもよい。
【００８２】
吸収層１６の代替的な散乱及び高ヘイズの形態の各々について、高反射性の広帯域鏡面反射後部反射体１２を、図１に示すように結合して、これは前面指向性散乱光に強度ブーストを与えることができる。いくつかの実施形態では、この組み合わされた層構成は、コリメート反射素子である、ＭＯＦ前面部分反射体１４を通る、ほぼ垂直な観測角度から見たときに、高散乱又は曇りの顔料又は染料含有吸収層１６の明度又は色飽和を増大させることができる。
【００８３】
散乱及び吸収層１６、及び、低ヘイズ吸収層１６と広帯域後部反射体１２の組み合せの、実施形態の全てについて、ＭＯＦ物品１０の前面１５から入射し、その後、吸収層１６及び後部反射体１２により、反射及び／又は後方散乱される、可視光に対する反射色応答は、入射光の入射平面にかかわりなく、視野角の関数として、色及び色強度は、比較的一定となる（図３）。換言すれば、反射色応答は、非偏光入射光については、方位角対称であり、非偏光である。
【００８４】
次いで、色生成吸収体１６の形態のいずれかと組み合わせた、コリメート鏡面反射ＭＯＦ前面部分反射素子１４の形態の各々は、次に、ＭＯＦ物品１０の後部反射体１２と組み合わせることができる。様々な実施形態では、後部反射体１２は、ＭＯＦ干渉反射体などの任意の広帯域可視光反射体、又は、ポリマーフィルム上、あるいはガラス層上、あるいは構造要素上の銀、金、あるいはアルミニウム層などの基材上のコーティング金属層を含むが、これらに限定されない。他の後部反射体１２は、無機層の多層干渉構造、無機と有機の干渉層の組み合わせ、又は有機層と金属層の組み合わせから形成される広帯域可視光反射体を含む。
【００８５】
後部反射体１２は、高反射性であり、様々な実施形態では、任意の偏光の可視光について、少なくとも９０％、９５％、９８％、９９％、又はそれ以上の可視光に対する軸上平均反射率を有する。このような反射率値は、反射されて半球状をなす全ての可視光を包含し、すなわち、そのような値は、鏡面反射及び拡散反射の両方を含む。
【００８６】
後部反射体１２は、空間的に均一であるか、パターン化されているかにかかわらず、主に鏡面反射、拡散、又は鏡面／拡散反射体の組み合わせとすることができる。いくつかの実施形態では、後部反射体１２は、本明細書で更に説明する半鏡面反射体であり得る。米国特許第８，６０８，３６３号及び米国特許第９，０９１，４０８号（Ｗｅｂｅｒら）、発明の名称ＲＥＣＹＣＬＩＮＧ  ＢＡＣＫＬＩＧＨＴＳ  ＷＩＴＨ  ＳＥＭＩ−ＳＰＥＣＵＬＡＲ  ＣＯＭＰＯＮＥＮＴＳ、米国特許第８，５２３，４１９号（Ｎｅｖｉｔｔら）、発明の名称ＴＨＩＮ  ＨＯＬＬＯＷ  ＢＡＣＫＬＩＧＨＴＳ  ＷＩＴＨ  ＢＥＮＥＦＩＣＩＡＬ  ＤＥＳＩＧＮ  ＣＨＡＲＡＣＴＥＲＩＳＴＩＣＳ、及び、米国特許第７，９０５，６５０号（Ｍａら）、発明の名称ＢＡＣＫＬＩＧＨＴ  ＳＵＩＴＡＢＬＥ  ＦＯＲ  ＤＩＳＰＬＡＹ  ＤＥＶＩＣＥＳも参照されたい。いくつかのケースでは、後部反射体１２は、高反射率コーティングを有する剛性金属基材、又は支持基材に積層された高反射率フィルムから作製することができる。
【００８７】
後部反射体１２に好適な高反射率材料としては、３Ｍ  Ｃｏｍｐａｎｙから入手可能なＶｉｋｕｉｔｉ  Ｅｎｈａｎｃｅｄ  Ｓｐｅｃｕｌａｒ  Ｒｅｆｌｅｃｔｏｒ（ＥＳＲ）多層ポリマーフィルム、硫酸バリウム充填ポリエチレンテレフタレートフィルム（厚さ２ｍｉｌ（０．０５ｍｍ））をＶｉｋｕｉｔｉ  ＥＳＲフィルムに、厚さ０．４ｍｉｌ（０．０１ｍｍ）のイソオクチルアクリレートアクリル酸感圧接着材を使用して、積層することによって作製されたフィルムであって、本明細書で「ＥＤＲ  ＩＩ」フィルムと称されるフィルム、Ｔｏｒａｙ  Ｉｎｄｕｓｔｒｉｅｓ，Ｉｎｃ．から入手できるＥ−６０シリーズＬｕｍｉｒｒｏｒポリエステルフィルム、Ｗ．Ｌ．Ｇｏｒｅ＆Ａｓｓｏｃｉａｔｅｓ，Ｉｎｃ．から入手できるものなどの、多孔質ポリテトラフルオロエチレン（ＰＴＦＥ）フィルム、Ｌａｂｓｐｈｅｒｅ，Ｉｎｃ．から入手できるＳｐｅｃｔｒａｌｏｎ反射率材料、Ａｌａｎｏｄ  Ａｌｕｍｉｎｕｍ−Ｖｅｒｅｄｌｕｎｇ  ＧｍｂＨ＆Ｃｏ．から入手できるＭｉｒｏ陽極酸化アルミニウムフィルム（Ｍｉｒｏ  ２フィルムを含む）、Ｆｕｒｕｋａｗａ  Ｅｌｅｃｔｒｉｃ  Ｃｏ．，Ｌｔｄ．から入手できるＭＣＰＥＴ高反射率フォームシーティング、Ｍｉｔｓｕｉ  Ｃｈｅｍｉｃａｌｓ，Ｉｎｃ．から入手できるＷｈｉｔｅ  Ｒｅｆｓｔａｒフィルム及びＭＴ、及び２ｘＴＩＰＳなどがある。
【００８８】
後部反射体１２は、実質的に平坦で平滑であってもよく、又は光散乱又は混合を強化するために、それと関連付けられた構造化表面を有してもよい。そのような構造化表面は、（ａ）後部反射体１２の表面１１上に、又は（ｂ）表面１１上に適用された透明コーティング上に付与することができる。前者のケースでは、構造化面が予め形成された基材に、高反射フィルムを積層してもよく、又は、（３Ｍ  Ｃｏｍｐａｎｙから入手可能なＶｉｋｕｉｔｉ  Ｄｕｒａｂｌｅ  Ｅｎｈａｎｃｅｄ  Ｓｐｅｃｕｌａｒ  Ｒｅｆｌｅｃｔｏｒ  Ｍｅｔａｌ（ＤＥＳＲ−Ｍ）反射体の場合、薄い金属シートなど）平坦な基材に、高反射フィルムを積層し、その後、プレス加工によるなどして、構造化面を形成してもよい。後者のケースでは、構造化表面を有する透明フィルムを、平坦な反射面に積層するか、又は、透明フィルムを反射体に張り付け、その後、透明フィルム上に構造化表面を付与することができる。
【００８９】
いくつかの実施形態では、後部反射体１２は、可視光に対して高い半球反射率、典型的には前面部分反射体１４よりも著しく高い、半球反射率を有し、それは、前面部分反射体（後部反射体の半球反射率はＲｂｈｅｍｉと称され、一方、前面反射体のそれは、Ｒｆｈｅｍｉと称される）は、構造１０の要求光出力を与えるような部分透過性を有するように、意図的に設計されるからである。後部反射体１２に好適な材料としては、半球反射率（Ｒｂｈｅｍｉ）９９．４％を有する、３Ｍ  Ｃｏｍｐａｎｙから入手可能なＥＳＲ  Ｖｉｋｕｉｔｉ  Ｅｎｈａｎｃｅｄ  Ｓｐｅｃｕｌａｒ  Ｒｅｆｌｅｃｔｏｒ多層ポリマーフィルム、半球反射率９８．４％を有する、Ｆｕｒｕｋａｗａ  Ａｍｅｒｉｃａ，Ｉｎｃ．（Ｐｅａｃｈｔｒｅｅ  Ｃｉｔｙ，ＧＡ）から入手可能な、ＭＣ−ＰＥＴ、すなわち、マイクルセルＰＥＴ反射性シーティングなど、ランバート近似拡散反射材料、半球反射率９７．５％を有する、商品名Ｒｅｆｌｅｃｔｏｒ  Ｆｉｌｍ（ＲＲＦ−１１３３）としてＲｅｆｌｅｘｉｔｅから入手可能な充填ポリエステルフィルム、半球反射率約９８％を有する、３Ｍから入手可能なＢＧ  ＥＳＲなどの半鏡面反射材料、及び、例えば、米国特許第５，９７６，６８６号に記載されているような、熱誘起相分離を用いて作られる多孔質ポリプロピレンフィルムなどが挙げられるが、それらに限定されない。半球反射率測定は、例えば、米国特許第８，５２３，４１９号（Ｎｅｖｉｔｔら）、発明の名称ＴＨＩＮ  ＨＯＬＬＯＷ  ＢＡＣＫＬＩＧＨＴＳ  ＷＩＴＨ  ＢＥＮＥＦＩＣＩＡＬ  ＤＥＳＩＧＮ  ＣＨＡＲＡＣＴＥＲＩＳＴＩＣＳに記載されている技術を用いて、上述の材料について測定を行った。
【００９０】
ＭＯＦ前面部分反射体１４は、入射角とともに一般に増加する鏡面反射率を有し、入射角とともに一般に減少する透過率とを有するように構成された任意の好適なフィルム及び／又は層を含むことができ、ここで、反射率と透過率は、図３に記載するいずれの入射平面についても、非偏光可視光に関する。
【００９１】
様々な実施形態において、ＭＯＦ前面部分反射体１４は、少なくとも可視光について部分的に透過性で部分的に反射性であるように構成される。ＭＯＦ前面部分反射体１４の透過は、ＭＯＦ物品１０の前面に入射する光の少なくとも一部が、部分反射体１４の下で物品を透過することを可能にする。部分反射体１４の下を透過した光は、その後、波長選択性吸収層１６及び広帯域後部反射体１２によって反射又は後方散乱され、ＭＯＦ物品１０の前面１５を通って戻り、これは、物品１０に飽和反射色を付与することができる。入射光の別の部分については、前面部分反射体１４は高レベルの反射率を有する。その部分については、ＭＯＦ物品１０からの観測された反射色は、ＭＯＦ前面部分反射体１４からの反射スペクトルの形状によって提供される色の外観によって支配され得る。
【００９２】
限定を意図しない、一実施形態において、ＭＯＦ前面部分反射体１４は、１つ以上の複屈折多層光学フィルムのフィルム積層体の設計により、上述の光学性能目的を達成する。米国特許第５，８８２，７７４号（Ｊｏｎｚａら）、発明の名称ＯＰＴＩＣＡＬ  ＦＩＬＭ、米国特許第６，９０５，２２０号（Ｗｏｒｔｍａｎら）、発明の名称ＢＡＣＫＬＩＧＨＴ  ＳＹＳＴＥＭ  ＷＩＴＨ  ＭＵＬＴＩＬＡＹＥＲ  ＯＰＴＩＣＡＬ  ＦＩＬＭ  ＲＥＦＬＥＣＴＯＲ、米国特許第６，２１０，７８５号（Ｗｅｂｅｒら）、発明の名称ＨＩＧＨ  ＥＦＦＩＣＩＥＮＣＹ  ＯＰＴＩＣＡＬ  ＤＥＶＩＣＥＳ、及び米国特許第６，７８３，３４９号（Ｎｅａｖｉｎら）、発明の名称ＡＰＰＡＲＡＴＵＳ  ＦＯＲ  ＭＡＫＩＮＧ  ＭＵＬＴＩＬＡＹＥＲ  ＯＰＴＩＣＡＬ  ＦＩＬＭＳを参照されたい。
【００９３】
多層光学フィルム、すなわち、少なくとも部分的には、異なる屈折率のマイクロ層の配置によって、望ましい透過特性及び／又は反射特性をもたらすフィルムが知られている。真空チャンバの中で、一連の無機質材料を光学的に薄い層（「マイクロ層」）として基材に堆積させることによって、このような多層光学フィルムを作ることが知られている。無機多層光学フィルムは、例えば、Ｈ．Ａ．Ｍａｃｌｅｏｄ，Ｔｈｉｎ−Ｆｉｌｍ  Ｏｐｔｉｃａｌ  Ｆｉｌｔｅｒｓ，２ｎｄ  Ｅｄ．，Ｍａｃｍｉｌｌａｎ  Ｐｕｂｌｉｓｈｉｎｇ  Ｃｏ．（１９８６）、及びＡ．Ｔｈｅｌａｎ，Ｄｅｓｉｇｎ  ｏｆ  Ｏｐｔｉｃａｌ  Ｉｎｔｅｒｆｅｒｅｎｃｅ  Ｆｉｌｔｅｒｓ，ＭｃＧｒａｗ−Ｈｉｌｌ，Ｉｎｃ．（１９８９）に記述されている。
【００９４】
いくつかの実施形態では、多層光学フィルムは、交互ポリマー層の共押出によって製作することができる。例えば、米国特許第３，６１０，７２４号（Ｒｏｇｅｒｓ）、同第４，４４６，３０５号（Ｒｏｇｅｒｓら）、同第４，５４０，６２３号（Ｉｍら）、同第５，４４８，４０４号（Ｓｃｈｒｅｎｋら）、及び同第５，８８２，７７４号（Ｊｏｎｚａら）を参照されたい。これらのポリマー多層光学フィルムにおいて、個々の層の構成において、ほとんど又は専ら、ポリマー材料が使用される。このようなフィルムは、大量生産プロセスと適合性があり、大きなシート及びロール品として作ることができる。
【００９５】
光学フィルターに使用するためのポリマー多層光学フィルムは、例えば、ＰＣＴ公開第ＷＯ９５／１７３０３号、同第ＷＯ９５／１７６９１号、同第ＷＯ９５／１７６９２号、同第ＷＯ９５／１７６９９号、同第ＷＯ９６／１９３４７号、及び同第ＷＯ９９／３６２６２号に記載されている。多層反射型偏光子の１つの市販の形態は、３Ｍ  Ｃｏｍｐａｎｙ（Ｓｔ．Ｐａｕｌ，ＭＮ）によってＤｕａｌ  Ｂｒｉｇｈｔｎｅｓｓ  Ｅｎｈａｎｃｅｄ  Ｆｉｌｍ（ＤＢＥＦ）として市販されている。ポリマー多層光学フィルムは、一般に、異なる屈折率を有するポリマー材料の交互層を使用して形成され、ポリマーが透過の波長範囲にわたって比較的透明であれば、任意のポリマー又はポリマーの組み合わせを使用することができる。
【００９６】
偏光適用では、前面部分反射体１４を形成する多層フィルム積層体における第１の光学層、第２の光学層、又はその両方は、複屈折性を有する、又は複屈折性を形成し得るポリマーを使用して形成することができ、ここでポリマーの屈折率は、図２に示されるように、ポリマーの直交座標軸に沿って異なる値を有する。一般に、複屈折性ポリマーのマイクロ層は、層平面に対する法線（ｚ軸）によって規定される直交座標軸を有し、ｘ軸とｙ軸は層平面内に存在する。複屈折性のポリマーは、非偏光適用においても使用することができる。
【００９７】
多層光学フィルム積層体（図１のＭＯＦ物品１０における後部反射体１２及び前面部分反射体１４のいくつかの実施形態で使用される積層体など）は、典型的には、一部の光が隣接するマイクロ層同士の間の境界面で反射されるように、異なる屈折率特性を有する個々のマイクロ層を含む。マイクロ層は十分に薄いため、複数の境界面で反射された光は強め合う干渉又は弱め合う干渉を経て、多層光学フィルムに所望の反射特性又は透過特性を与える。紫外線、可視光、又は近赤外線波長光を反射するように設計された多層光学フィルムでは、各マイクロ層は、一般に、光学的厚さ（物理的厚さ×屈折率）が約１μｍ未満である。しかし、多層光学フィルムの外表面のスキン層、又は、マイクロ層の密着した集まりを分離する、多層光学フィルム同士の間に配置された、保護境界層（ＰＢＬ）など、より厚い層を含むこともできる。このような多層光学フィルム本体はまた、積層内の多層光学フィルムの２枚以上のシートを接着するために、１つ以上の厚い接着材層を含むことができる。
【００９８】
単純な実施形態では、マイクロ層は、１／４波長積層体に相当する厚さと屈折率値を有することができ、すなわち、光学的繰り返し単位（ＯＲＵ）に配列され、この各単位は、等しい光学的厚さ（ＯＴ）を有する２つの隣接マイクロ層を有し、そのような光学的繰り返し単位は、波長λが光学的繰り返し単位の光学的厚さ全体の２倍である、強め合う干渉光として反射するのに有効である。フィルムのマイクロ層積層体の厚さ軸（例えば、ｚ軸）に沿った厚さ勾配を用いて、広がった反射帯域を提供することができる。
【００９９】
密着したひとまとまりのマイクロ層は、本明細書において、マイクロ層積層体、又はマイクロ層と呼ばれる。図２Ａに示すように、多層光学フィルム積層体２２０は、２２４層のマイクロ層を含む。図に示すように、積層体２２４は（物理的）厚さＴ１を有し、多層光学フィルム２２０は全厚Ｔ２を有する。マイクロ層のただ１つの積層体２２４で多層光学フィルムを構成することは、製造プロセスを単純化し（ただし、所望のマイクロ層の数が過剰でないことを前提とする）、マイクロ層の厚さ及び厚さプロファイルを、いっそう強力に制御することを可能にし、それが、更に、光学フィルムのスペクトル反射率及びスペクトル透過率特性を、いっそう強力に制御することを可能にする。図２Ａにおいて、隣接するマイクロ層の対は、光学的繰り返し単位（ＯＲＵ）を形成し、ＯＲＵ１〜ＯＲＵ６と表示されており、各ＯＲＵは、それを構成するマイクロ層の光学的厚さ（ＯＴ１、ＯＴ２、．．．ＯＴ６）の総和に等しい光学的厚さを有する。６つのＯＲＵ（１２層のマイクロ層）のみが示されているが、読み手は、典型的な単一パケット反射型偏光子は、目標スペクトルにわたって十分な反射率をもたらすために、更に多くのマイクロ層及びＯＲＵを包含することを理解するであろう。例えば、単一積層体ポリマー光学フィルム内のマイクロ層の総数は、例えば、５００層未満、又は４００層未満、又は３５０層未満、又は２００〜５００層、又は２００〜４００層、又は２００〜３５０層、又は２２５〜３２５層の範囲内としてもよい。ＯＲＵの光学的厚さは、ＯＲＵがピーク反射率を呈する波長を決定する。ＯＲＵの光学的厚さがパケットの一方の側（例えば、主表面２２０ａ付近）からパケットの反対側（例えば、厚い層２２２付近）まで徐々に増大する、所望の層厚さプロファイルに従ってＯＲＵの厚さを注意深く制御することにより、十分な数のＯＲＵがパケット内に存在することを前提とすると、マイクロ層のパケットが、可視スペクトルにわたって、及び所望の範囲の観測角度にわたって、広い反射率をもたらすことが可能にされる。
【０１００】
（高反射と高透過の間の波長移行において）帯域端が鋭くなるように特に調整された厚さ勾配も、米国特許第６，１５７，４９０号（Ｗｈｅａｔｌｅｙら）に記載されている。ポリマー多層光学フィルムのついては、反射帯域は、適用の波長範囲にわたって反射特性が基本的に一定である、鋭い帯域縁部及び「平坦な上部」を有するように設計することができる。隣接するマイクロ層の光学的厚さが等しくない、２層のマイクロ層の光学的繰り返し単位を有する多層光学フィルム、又は、光学的繰り返し単位が２層より大きいマイクロ層を含むフィルムなど、その他の層配置も、考えられる。設計されたこれらの代替の光学的繰り返し単位は、近紫外波長、可視波長、又は近赤外波長における特定の高次反射を低減又は励起するように構成することができる。例えば、米国特許第５，３６０，６５９号（Ａｒｅｎｄｓら）及び同第５，１０３，３３７号（Ｓｃｈｒｅｎｋら）を参照されたい。
【０１０１】
多層光学フィルムは、少なくとも１つの帯域幅にわたる光の偏光の一方又は両方を反射するように設計することができる。これらの層の厚さ及び屈折率を様々なフィルム軸に沿って慎重に操作することにより、多層光学フィルムは、１つの偏光軸について高度に反射性とし、それに直交する偏光軸について、より弱い反射応答を有するものとすることができる。したがって、例えば、多層光学フィルムは、スペクトルの可視領域内の光の１つの偏光を強く反射し、一方、直交する偏光軸について、弱く反射（実質的に透明）するように調整されてもよい。ポリマーマイクロ層の適切な複屈折の選択、及びマイクロ層厚さの適切な選択により、多層光学フィルムは、その２つの直交面内軸のいずれかに沿った偏光の反射の大きさの任意の変化を有するように設計することができる。反射体１２、１４の実施形態で使用されるポリマー多層光学フィルム積層体の製作に使用することができる例示的な材料は、参照により本明細書に組み込まれるＰＣＴ公開第ＷＯ９９／３６２４８号（Ｎｅａｖｉｎら）に見出すことができる。適切な屈折率差と適切な層間接着の両方を提供する例示的な２ポリマーの組み合わせとしては、（１）主に一軸延伸を伴うプロセスを用いて製作される偏光多層光学フィルムについては、ＰＥＮ／ｃｏＰＥＮ、ＰＥＴ／ｃｏＰＥＴ、ＰＥＮ／ｓＰＳ、ＰＥＴ／ｓＰＳ、ＰＥＮ／Ｅａｓｔａｒ、及びＰＥＴ／Ｅａｓｔａｒがあり、ここで、「ＰＥＮ」は、ポリエチレンナフタレートを意味し、「ｃｏＰＥＮ」は、ナフタレンジカルボン酸に基づくコポリマー又はブレンドを意味し、「ＰＥＴ」は、ポリエチレンテレフタレートを意味し、「ｃｏＰＥＴ」は、テレフタル酸に基づくコポリマー又はブレンドを意味し、「ｓＰＳ」は、シンジオタクチックポリスチレン及びその誘導体を意味し、Ｅａｓｔａｒは、Ｅａｓｔｍａｎ  Ｃｈｅｍｉｃａｌ  Ｃｏ．，Ｋｉｎｇｓｐｏｒｔ，ＴＮから市販されているポリエステル又はコポリエステル（シクロヘキサンジメチレンジオール単位及びテレフタレート単位を含むと考えられる）であり、（２）二軸延伸プロセスのプロセス条件を操作することによって製作される偏光多層光学フィルムについては、ＰＥＮ／ｃｏＰＥＮ、ＰＥＮ／ＰＥＴ、ＰＥＮ／ＰＢＴ、ＰＥＮ／ＰＥＴＧ、及びＰＥＮ／ＰＥＴｃｏＰＢＴがあり、ここで、「ＰＢＴ」は、ポリブチレンテレフタレートを意味し、「ＰＥＴＧ」は、第２のグリコール（通常はシクロヘキサンジメタノール）を用いたＰＥＴのコポリマーを意味し、「ＰＥＴｃｏＰＢＴ」は、テレフタル酸又はそのエステルと、エチレングリコールと１，４−ブタンジオールの混合物とのコポリエステルを意味し、（３）ミラーフィルム（有色ミラーフィルムを含む）については、ＰＥＮ／ＰＭＭＡ、ｃｏＰＥＮ／ＰＭＭＡ、ＰＥＴ／ＰＭＭＡ、ＰＥＮ／Ｅｃｄｅｌ、ＰＥＴ／Ｅｃｄｅｌ、ＰＥＮ／ｓＰＳ、ＰＥＴ／ｓＰＳ、ＰＥＮ／ｃｏＰＥＴ、ＰＥＮ／ＰＥＴＧ、及びＰＥＮ／ＴＨＶがあり、ここで、「ＰＭＭＡ」は、ポリメチルメタクリレートを意味し、ＰＨＥＮ１３エチレングリコールの代わりに１０〜１５ｍｏｌ％ヘキサンジオールを含有するナフタレート系非晶質コポリエステル。
【０１０２】
Ｅｃｄｅｌは、Ｅａｓｔｍａｎ  Ｃｈｅｍｉｃａｌ  Ｃｏ．から市販されている熱可塑性ポリエステル又はコポリエステル（シクロヘキサンジカルボン酸単位、ポリテトラメチレンエーテルグリコール単位、及びシクロヘキサンジメタノール単位を含むと考えられる）であり、ＴＨＶは、３Ｍ  Ｃｏｍｐａｎｙから市販されているフルオロポリマーである。
【０１０３】
好適な多層光学フィルム、及び、関連する設計及び構造の更なる詳細は、米国特許第５，８８２，７７４号（Ｊｏｎｚａら）及び同第６，５３１，２３０号（Ｗｅｂｅｒら）、ＰＣＴ公開第ＷＯ９５／１７３０３号（Ｏｕｄｅｒｋｉｒｋら）及び同第ＷＯ９９／３９２２４号（Ｏｕｄｅｒｋｉｒｋら）、並びに公表文献Ｇｉａｎｔ  Ｂｉｒｅｆｒｉｎｇｅｎｔ  Ｏｐｔｉｃｓ  ｉｎ  Ｍｕｌｔｉｌａｙｅｒ  Ｐｏｌｙｍｅｒ  Ｍｉｒｒｏｒｓ、Ｓｃｉｅｎｃｅ，Ｖｏｌ．２８７，Ｍａｒｃｈ  ２０００（Ｗｅｂｅｒら）に見られる。
【０１０４】
後部反射体１２及び前面部分反射体１４のいくつかの実施形態で使用される多層光学フィルム積層体及びフィルム本体は、任意選択的に、それらの光学的、物理的、及び／又は化学的特性のゆえに選択される追加の層及びコーティングを含むことができる。例えば、ＵＶ吸収層を光学素子の入射側に追加して、ＵＶ光が引き起こす劣化から構成要素を保護することができる。追加の層及びコーティングはまた、引っ掻き抵抗層、引き裂き抵抗層、及び硬化剤を含むことができる。例えば、米国特許第６，３６８，６９９号（Ｇｉｌｂｅｒｔら）を参照されたい。
【０１０５】
図２は、従来の多層光学フィルム積層体２００を示す。フィルム２００は、個々のマイクロ層２０２、２０４を含む。隣接するマイクロ層の境界面で一部の光が反射されるように、これらのマイクロ層は異なる屈折率特性を有する。マイクロ層は十分に薄いため、複数の境界面で反射した光は強め合う干渉又は弱め合う干渉を経て、フィルムに所望の反射特性又は透過特性を与える。紫外線波長、可視域、又は近赤外線波長の光を反射するように設計された光学フィルムについては、各マイクロ層は通常、光学的厚さ（すなわち、物理的厚さ×屈折率）が約１μｍ未満である。しかし、フィルムの外表面のスキン層や、マイクロ層のパケットを分離する、フィルム内に配置された保護境界層のような、より厚い層が含まれてもよい。
【０１０６】
多層光学フィルム２００の反射特性及び透過特性は、それぞれのマイクロ層の屈折率の関数である。各マイクロ層は、少なくともフィルム内の局所的位置では、面内屈折率ｎｘ、ｎｙ、及び、フィルムの厚さ方向軸に関連する屈折率ｎｚによって特性を定められる。これらの屈折率は、それぞれ、互いに直交するｘ軸、ｙ軸、及びｚ軸に沿って偏光される光に関する対象材料の屈折率を表す（図２を参照されたい）。
【０１０７】
実際には、屈折率は、よく考えられた材料選択と加工条件によって制御される。フィルム積層体２００は、典型的には、交互する２種のポリマーＡ、Ｂの数十又は数百の層を共押出しし、その後に、任意選択的に、多層押出成形物を、１つ以上の増倍ダイに通し、次に、この押出物を延伸するか、又は別の方法で、配向させて最終的なフィルムを形成する。得られたフィルムは、通常、可視又は近赤外などのスペクトルの所望の領域において、１つ以上の反射帯域をもたらすように、その厚さと屈折率が特別調整される、典型的には、数十又は数百もの個別のマイクロ層から構成される。妥当な層数をもって高反射率を得るために、隣接するマイクロ層は、ｘ軸に沿って偏光した光について、少なくとも０．０５の屈折率差（Δｎｘ）を呈することが好ましい。２つの直交する偏光について高反射率が所望される場合には、隣接するマイクロ層は、ｙ軸に沿って偏光した光について、少なくとも０．０５の屈折率差（Δｎｙ）を呈することも好ましい。所望の場合には、ｚ軸に沿った偏光について、隣接するマイクロ層の間の屈折率の差（不整合）（Δｎｚ）も、斜めに入射する光のｐ偏光成分について、所望の反射率特性を実現するように特に調整することもできる。説明を容易にするために、多層光学フィルム上の任意の対象点において、ｘ軸は、Δｎｘの大きさが最大となるようにフィルムの平面内において配向されているとみなされる。したがって、Δｎｙの大きさは、実質的に、Δｎｘの大きさ以下とすることができる。更に、差Δｎｘ、差Δｎｙ、及び、差Δｎｚの計算において、どの材料層から始めるべきかの選択は、Δｎｘが非負でなければならいとの要求によって規定される。換言すれば、境界面を形成する２つの層の間の屈折率の差は、Δｎｊ＝ｎ１ｊ−ｎ２ｊであり、ここで、ここでｊ＝ｘ、ｙ、又はｚであり、層の指定１、２は、ｎ１ｘ≧ｎ２ｘ、すなわち、Δｎｘ≧０となるように選択される。「高」屈折率材料は、ｘ軸面内屈折率が高い材料と定義され、「低」屈折率材料は、ｘ軸面内屈折率が低い材料と定義される。
【０１０８】
斜め入射角におけるｐ偏光の高い反射率を維持するために、マイクロ層同士のｚ屈折率不整合Δｎｚは、最も大きい面内屈折率の差Δｎｘよりも、実質的に小さいように、したがって、Δｎｚ≦０．５＊Δｎｘであるように、制御することができる。より好ましくは、Δｎｚ≦０．２５＊Δｎｘである。ゼロ又はほぼゼロに近い大きさのｚ−屈折率不整合は、ｐ偏光に対する反射率が、入射角の関数として、一定又はほぼ一定である、マイクロ層の間の境界面を与える。更に、ｚ屈折率の不整合Δｎｚは、面内屈折率の差Δｎｘとの比較で、反対の極性を有する、すなわち、Δｎｚ＜０となるように制御することができる。この条件は、ｓ偏光の場合と同様に、ｐ偏光に対する反射率が、入射角の増加とともに増加する境界面を与える。
【０１０９】
あるいは、多層光学フィルムは、全てのポリマーマイクロ層が本質的に等方性である、すなわち、各層について、ｎｘ＝ｎｙ＝ｎｚである、より単純な構造を有することができる。更に、コレステリック反射型偏光子及び特定のブロックコポリマーなどの既知の自己組織化周期構造は、本出願においては、多層光学フィルムと見なすことができる。コレステリックミラーは、左回り及び右回りのキラルピッチ要素の組み合わせを使用して製作することができる。
【０１１０】
従来の反射及び透過フィルムでは、光は２つの直交する平面内で偏光されるものとすることができ、そこにおいて、光の伝播方向に対する横断方向である、光の電界ベクトルが、偏光平面内にある。更に、所与の光線の偏光状態は、２つの異なる偏光状態、すなわち、ｐ偏光された光とｓ偏光された光とに分解することができる。ｐ偏光された光は、光線の入射平面と所与の表面で偏光された光であり、そこにおいて、入射平面は、局所表面法線ベクトルと光線伝播方向又はベクトルとの両方を含む平面である。
【０１１１】
例えば、図３は、入射角θで、入射平面３１２を形成する多層フィルム３０２に入射する光線３１０を示す。多層フィルム３０２は、ｙ軸に平行な第２の軸３０４、及びｘ軸に平行な第１の軸３０６を含む。光線３１０の入射平面３１２は、第１の軸３０６を含む。光線３１０は、入射平面３１２内にあるｐ偏光成分、及び入射平面３１２と直交するｓ偏光成分を有する。光線３１０のｐ偏光は、多層フィルム３０２の第１の軸３０６とこのフィルムのｚ軸の両方に沿った成分を有し、それゆえ、ΔｎｘとΔｎｚの値にしたがって、このフィルムによって反射、透過される一方、光線３１０のｓ偏光は、このフィルム３０２の第２の軸３０４に平行であり、Δｎｙの値にしたがって、透過、反射される。更に、図３は、フィルム３０２の第２の軸３０４に平行な入射平面３２２において、フィルム３０２に入射する光線３２０を示している。したがって、光線３２０のｐ偏光は、フィルム３０２の第２の軸３０４とこのフィルムのｚ軸の両方に沿った成分を有し、一方、光線３２０のｓ偏光は、フィルム３０２の第１の軸３０６に平行である。したがって、光線３２０のｐ偏光は、ΔｎｙとΔｎｚの値に従って、フィルムによって反射、透過され、一方、フィルム３０２の第２の軸３０６に平行な光線３２０のｓ偏光は、Δｎｘの値に従って、透過、反射される。偏光しない光は等量のｐ偏光とｓ偏光を有することに留意されたい。
【０１１２】
フィルム３０２に入射する任意の光線の入射平面は、光軸３０６と光軸３０４のいずれも含まず、光軸３０６と光軸３０４との間に位置する軸に沿って、フィルム平面３０２と交差してもよい。その場合、多層フィルムの反射及び透過特性は、ｐ偏光については、Δｎｘ、Δｎｙ、及びΔｎｚの値に依存し、ｓ偏光については、Δｎｘ及びΔｎｙの値に依存する。（ｐ偏光とｓ偏光の両方について）Δｎｘ及びΔｎｙが多層フィルムの反射及び透過特性に影響する程度は、直交光軸３０４と３０６に対する、入射平面とフィルム平面３０２の交差角度に、複雑詳細に依存する。複屈折材料屈折率を有する多層フィルムの反射及び透過特性のこれらの詳細は、Ｂｅｒｒｉｍａｎ４×４マトリックス多層光学応答計算アルゴリズム、又は、複屈折性層状マトリックスのＭａｘｗｅｌｌ方程式を解決する、別の好適な計算アルゴリズムを用いて計算することができる。
【０１１３】
フィルム３０２が、第１の軸における成分を有する偏光の入射光のすべての角度において、反射率１００％を有し、第２の軸における成分を有する偏光の入射光のすべての角度において、反射率０％を有すると仮定すると、偏光子フィルムは、光線３１０のｓ偏光、及び光線３２０のｐ偏光を透過する一方、光線３１０のｐ偏光、及び光線３２０のｓ偏光を反射する。換言すれば、フィルム３０２は、入射平面の向きに応じて、ｐ偏光とｓ偏光の組み合わせを透過する。入射光が非偏光（ｐ偏光とｓ偏光の等しい組み合わせ）である場合、この完全偏光子では、反射特性と透過特性が対称であり、これは、入射平面の任意の向きについて、同じであることを意味する。入射光が直線偏光（ｐ偏光又はｓ偏光）である場合、この完全偏光子では、反射特性と透過特性は強く非対称であり、すなわち、ｐ偏光反射と透過率が、入射平面の向きに強く依存することになる。本明細書での他の箇所で更に説明されるように、ｐ偏光とｓ偏光の透過量及び反射量の詳細は、本明細書において更に記載するように、偏光子フィルムの材料特性に依存する。
【０１１４】
フィルム３０２が、第１の軸と第２の軸の両方における成分を有する偏光の入射光の全ての角度において、反射率１００％を有する完全反射体であると仮定すると、この反射体は、光線３１０のｓ偏光及び光線３２０のｐ偏光を強く反射し、光線３１０のｐ偏光及び光線３２０のｓ偏光光を強く反射する。換言すれば、完全反射体フィルム３０２は、ｐ偏光及びｓ偏光入射光の両方について、任意の入射平面に対して、並びに非偏光入射光に対して対称である。
【０１１５】
多層フィルム３０２の現実的な（「完全」ではない）実施形態では、入射平面３１２及び入射平面３２２のｓ偏光及びｐ偏光の透過量及び反射量、並びに反射特性及び透過特性の非対称的性質は、本明細書に更に記載する、多層フィルムの特性に依存する。
【０１１６】
一般に、隣接する複屈折性高屈折率材料のｘ、ｙ、及びｚ屈折率の各々を有する低屈折率材料の屈折率整合の相対的な程度を変更することによって、ＭＯＦ前面部分反射体１４として使用するために、様々な反射フィルムを提供することができる。いくつかの実施形態では、反射フィルムの両方の面内光軸に沿って、比較的大きい面内屈折率不整合が、必要とされる。面内屈折率不整合が、両方の面内光軸について、ほぼ等しい場合、反射特性及び透過特性は、偏光入射光と非偏光入射光の両方について、ほぼ対称又は弱く非対称である。このようなフィルムの例としては、全ての入射平面について、光の全ての偏光に対して高い反射率を有するＶｉｋｕｉｔｉ  Ｅｎｈａｎｃｅｄ  Ｓｐｅｃｕｌａｒ  Ｒｅｆｌｅｃｔｏｒ（ＥＳＲ）（３Ｍ  Ｃｏ．から入手可能）などがある。
【０１１７】
他の多層光学フィルム３０２では、面内屈折率不整合は、互いに著しく異なり、したがって、偏光に対して強く非対称な透過率及び反射特性を生成してもよい。この例は、面内屈折率が第１の光軸に沿って実質的に整合し、第２の光軸に沿って強く不整合であり、偏光に対して強く非対称な反射フィルムをもたらす。このようなフィルムの例としては、１つの面内軸に沿った成分を有する偏光に対して低い反射率を有し、第２の直交面内軸に沿った成分を有する偏光に対して高い反射率を有するＤＢＥＦ（３Ｍ  Ｃｏ．から入手可能）などがある。
【０１１８】
ＭＯＦ前面部分反射体１４のために利用される弱い非対称反射性フィルムは、ｎｘ１〜＝ｎｙ１＞＞ｎｚ１の屈折率を有する、ほぼ一軸の複屈折性である高屈折率材料を含むことができる。これは、いくつかの材料の二軸延伸（横断方向と長さ方向に沿った）、又はこれらの材料あるいは他の材料の非対称な配向によって達成することができる。この高屈折率の材料関係は、適切な低屈折率と組み合わされと、以下の基準を同時に満たすＭＯＦ前面部分反射体１４の設計を可能にする。
【０１１９】
フィルム積層体内のΔｎｙとΔｎｘの値は、比較的多数の層で、垂直な入射光に対して、実質的な透過率（例えば、８０％〜６０％）が達成され得るように小さくなければならない。これらの基準は、図１のＭＯＦ物品１０の、ほぼ垂直な観測角度のための、反射色制御に関する。
【０１２０】
ΔｎｘとΔｎｙの値は、ＭＯＦ前面部分反射体１４の反射特性及び透過特性が、弱く非対称、又はほぼ対称となるように、実質的に等しくなければならない。Δｎｚは、Δｎｘ及びΔｎｙよりもはるかに大きいように選択されなければならず、符号は逆である。いくつかの実施形態では、この設計は、入射角とともに実質的に増加する鏡面反射率、及び入射角とともに実質的に減少する透過率を可能にし、ここで、反射率及び透過率は、図３に示す、任意の入射平面について、非偏光又は偏光可視光に関する。いくつかの実施形態では、入射角の増加とともに、増加する反射率及び減少する透過率は、青色波長又は赤色波長など、可視スペクトルの選択部分を基準としてもよい。
【０１２１】
例えば、図４及び５は、ＭＯＦ前面部分反射体１４の様々な実施形態の反射率特性対入射角を示す。
【０１２２】
図４は、標準的なモデル化技法を用いてモデル化されたＭＯＦ前面部分反射体１４の非限定的な一実施形態の、空気中の光についての、反射率対入射角を示す。図４に示す可視光平均反射率を有する前面部分反射体１４は、標準的なフィルムテンターと同様、順次長さ方向配向プロセス、それに続いて、横方向配向を用いて、ｃｏＰＥＮ／ＰＥＴＧ共押出多層フィルムを使用して形成することができる。あるいは、長さ方向及び横方向の同時配向プロセスを用いることができる。ｃｏＰＥＮのマイクロ層の屈折率は、ｎｘ１＝１．６９５、ｎｙ１＝１．６７８、及びｎｚ１＝１．４９９である。そして、ＰＥＴｇのマイクロ層の屈折率は、ｎｘ２＝ｎｙ２＝ｎｚ２＝１．５６６である。約３００個の層を使用すると、図４に示す入射角の関数としての反射率は、ｙ−ｚ平面（図３の入射平面３２２）内に位置する偏光ベクトル、及びｘ−ｚ平面（図３の入射平面３１２）内に位置する偏光ベクトルを有する４００〜７００ｎｍの光について、達成することができる。曲線４０２は、入射平面３１２について、ｐ偏光の反射率を表し、曲線４０４は、入射平面３２２について、ｓ偏光の反射率を表す。曲線４０３は、入射平面３２２について、ｐ偏光の反射率を表し、曲線４０５は、入射平面３１２について、ｓ偏光の反射率を表す。反射率値は、多層フィルムからの反射、及び空気／フィルムの境界における表面反射を含む。
【０１２３】
図４を参照すると、ｓ偏光及びｐ偏光の両方の反射率は、入射角の増加とともに増加する。したがって、この単一フィルムは、フィルムに対する入射角に応じて、制御された量の光を透過する前面部分反射体を形成するために、複数のフィルムのタスクを実行することができる。一般に、図４に記載される弱い非対称性の部分反射性フィルムのような、高屈折率の、ほぼ一軸の複屈折材料の使用は、ほぼ垂直な入射角について高透過性を有し、入射角度が、水平に向かって増加するにつれて、強い反射性を得る、ほぼ対称な反射体の設計を可能にする。本明細書に記載するように、ＭＯＦ前面部分反射体１４は、入射角の関数として、ｓ偏光及びｐ偏光の両方について、増加する反射率を与えることができる。この効果は、プリズム形「ＢＥＦ」フィルム、又は利得拡散体フィルムの効果と同様に、図１のＭＯＦ物品１０において角度「利得」を生成することができる。これは、高反射性広帯域反射体１２によって裏打ちされた素子１６の高ヘイズ形態が存在する物品１０（図１）の実施形態において起こる。ＭＯＦ前面部分反射体１４を用いると、斜め角度での高反射率は、斜め散乱された光線を再生し、斜め散乱された光線は、ＭＯＦ物品１０で、透過確率の高い低角度のほぼ垂直な光線へと再生される。このようにして、構造１０は、高角度よりも、ほぼ垂直な入射角で、より多くの光を後部反射する。下地要素である後部反射体１２と吸収層１６が非常に拡散的に反射する、ＭＯＦ物品１０のいくつかの実施形態では、この効果は、特にはっきり表れる。
【０１２４】
図５は、標準的なモデル化技法を用いてモデル化されたＭＯＦ前面部分反射体１４の強く非対称的な実施形態の、空気中の光についての、第１と第２の軸の可視光平均反射率対入射角を示す。図５に示す反射率を有するＭＯＦ前面部分反射体１４は、標準的フィルムテンターなどの拘束一軸配向を用いて、ｃｏＰＥＮ／ＰＭＭＡ共押出多層フィルムを使用して形成することができる。
【０１２５】
約３００層を使用すると、図５に示す反射率は、ｙ−ｚ平面内及びｘ−ｚ平面内に配置された偏光ベクトルを用いて、４００〜７００ｎｍの光について、達成することができる。ｃｏＰＥＮのマイクロ層の屈折率は、ｎｘ１＝１．８２、ｎｙ１＝１．６１、及びｎｚ１＝１．５２である。そして、ＰＭＭＡのマイクロ層の屈折率は、ｎｘ２＝ｎｙ２＝ｎｚ２＝１．４９である。曲線５０６は、図３の入射平面３２２について、ｐ偏光の反射率を表し、曲線５０８は、図３の入射平面３１２について、ｓ偏光の反射率を表す。曲線５１０及び５１２は、それぞれ、図３の入射平面３１２及び３２２について、ｐ偏光及びｓ偏光の反射率を表す。反射率値は、多層フィルムからの反射、及び空気／フィルムの境界における表面反射を含む。
【０１２６】
屈折率ｎｚ２は、ｎｚ１よりわずかに低く、図３の入射平面３２２（曲線５０６）のｐ偏光反射率は、図５に図示されているように、入射角の増加とともに、減少する。図５に示すように、ｓ偏光の反射率は、実質的に入射角の関数として増加する。要約すると、図４及び図５を参照すると、ｎｙ１、ｎｘ１、及びｎｚ１の高屈折率材料値間の範囲において、低屈折値材料の屈折率値を選択することにより、ｓ偏光及びｐ偏光の相対強度は、角度の関数として制御され得る。このようにして、図１の革新的物品１０の観測された色の角度制御を達成することができる。
【０１２７】
いくつかの実施形態では、ＭＯＦ前面部分反射体１４はまた、傾斜した反射及び透過スペクトルを有する。いくつかの実施形態では、前面部分反射体１４は、利用可能な偏光状態、又は任意の入射平面における非偏光のいずれかについて、両方の入射平面において、入射光の青色傾斜透過スペクトルを有する。「傾斜した」透過スペクトルのいくつかの特性を図６及び図７に示す。
【０１２８】
図６は、可視波長範囲の光に対する人間の目の応答について、広く受け入れられているＲＧＢ等色関数（ＣＩＥ  １９３１）を示す。プロットは、可視波長領域を、青色、緑色、及び赤色の人間の知覚に対応する特定の波長域に分離する。傾斜スペクトル特性を定義する便宜上、可視波長範囲の青色部分、緑色部分、及び赤色部分（青色については４２０ｎｍ〜４７５ｎｍ、緑色については５０５ｎｍ〜６１０ｎｍ、赤色については５５５ｎｍ〜６３５ｎｍ）に対応する、ＲＧＢ等色関数の半値幅を使用する。ビン平均と呼ばれる、所与のスペクトル特性（透過、反射など）の各波長範囲（すなわち、ビン）内の平均の分析は、スペクトル傾斜の特性を提供する。
【０１２９】
図７Ａ〜図７Ｅは、３つの可視波長ビンの各々からの相対的ビン値を比較することによって、スペクトル傾斜（又は傾斜の欠如）の定義を示す。この場合のビン値は、各波長範囲における透過値の平均である。本発明者等は、ビン間の範囲を、最大ビン値を３ビン平均で除した値と、最小ビン値を３ビン平均で除した値の差として、定義する。ビン間の範囲が１５％を超えると、スペクトルは傾斜しているとみなされ、その色特性は、ビン値の最大値を３ビン平均で除した値を有するビンの色によって与えられる色特性を有する。ビン間の範囲が１５％未満であるときは、スペクトルは、無彩色特性を有する、一定（非傾斜）とみなされる。傾斜が決定されるスペクトルは透過スペクトル又は反射スペクトルであり得ることが理解される。
【０１３０】
表２は、図７Ａ〜図７Ｅに示されるスペクトルの、この定量的定義を示す。
【表２】
2020509418.tif 000004
【０１３１】
適切な傾斜及び色特性を有する傾斜透過スペクトルは、共押出ポリマーマイクロ層が、所望の屈折率関係及び所望の反射率特性をもたらすのに好適な条件下で配向されている場合であっても、無彩色（非傾斜）多層構造で生成されるスペクトルにわたり、コリメートのレベルを著しく上げることができる（すなわち、入射角の増加とともに、特定の可視波長範囲で、可視光反射が増加する）。加えて、多層干渉反射体からのスペクトル反射帯域は、入射角が増加すると、より短い波長に移動することが理解される。
【０１３２】
図８〜図１０は、その構成要素の屈折率関係に起因する、角度とともに増加する反射率と、入射角が増加すると、より短い波長に移動する傾斜透過スペクトルとの両方を有するポリマー多層光学フィルムの組み合わせ効果を図示する。なお、これらの図における反射率の値は単なる例示であること、及び、低損失ポリマーはＴ％＝１００％−Ｒ％を想定することを可能にすることに留意されたい。達成可能なフィルム設計のスペクトルが本明細書に提示される。図８〜図１０の各々において、透過スペクトルは、選好された軸に沿った偏光、又はランダム偏光のいずれかとすることができる。
【０１３３】
図８は、２つの入射角における透過スペクトルのブロック図表現である。この表現は、共押出ポリマーマイクロ層が、ｐ偏光についてブリュースター角が存在しない、したがって、ｐ偏光の反射率は入射角とともに顕著に増加する屈折率関係を生成するために好適な条件下で配向されている例を示す。あるいは、入射角の増加とともに、増加する、より一般的なｓ偏光反射率のケースを表してもいる。
【０１３４】
図８では、角度の変化にともなうスペクトルの光学的厚さ（反射帯域の波長位置）の青方移動は、この広帯域スペクトルの横方向移動が可視光の透過に影響を及ぼさない（可視光は、システム要件に応じて、約４００〜７００ｎｍ、又は４２０〜６８０ｎｍ、又は４３０〜６５０ｎｍと定義することができる）ため、コリメートの程度に影響を及ぼさない。可視光反射率の増加のみがコリメートプロセスに寄与する。
【０１３５】
ここで、交互ポリマー層について整合するｚ屈折率を有するポリマー多層光学フィルムについて、図９に示すｐ偏光のための概略傾斜（青色傾斜）スペクトルを考慮する。第１に、整合したｚ屈折率を有する多層干渉反射体は、入射角が増加するにつれて、帯域は、任意の他の多層干渉反射体と同様、より短い波長に移動するが、ｐ偏光についての実質的な反射率の増加も減少も生じないことを想起されたい。帯域幅は十分に広いので、長波帯域は、対象とする全ての入射角について、可視スペクトルの縁部を越える。反射率の大きさは、ｐ偏光の入射角につれて変化しないが、スペクトルの青色傾斜は、入射角が増加するにつれて、図９のスペクトルの可視平均透過率を減少させる。換言すれば、青色傾斜スペクトルの横方向移動は、スペクトル曲線が垂直方向に移動されていなくても、特定の波長の反射率を、角度とともに増加させる。このため、そのようなフィルムは、再生バックライトからの光をコリメートするように働くことができる。図９のスペクトルが一定であったならば（非傾斜）、実質的にコリメートは起こらない。
【０１３６】
図１０は、入射角の関数として、ｓ偏光又はｐ偏光のいずれか、又はその両方について反射率が増加する屈折率関係を生成するように設計及び加工されたポリマーＭＯＦの傾斜スペクトルを示す。図１０から、ここで、コリメートは、スペクトルの角度移動と、入射角とともに起こるフィルムの反射率の増加との両方から生じることが分かる。いくつかの実施形態では、青色傾斜透過スペクトルについて図１０に示す拡大されたコリメート効果は、ＭＯＦフィルム物品１０の構成要素の光学特性の間の関係に応じて、青色から緑色、黄色、又は赤色までの色空間にわたって、図１のＭＯＦフィルム物品１０によって放射される光の色の制御された変化を生じさせるか、又は変化を生ぜずに無彩色白色を与えることができる。
【０１３７】
青色傾斜透過スペクトルを有するＭＯＦ前面部分反射体１４は、ＭＯＦ物品１０の前面部分反射体として使用されるとき、赤色光、緑色光、及び青色光のコリメートを向上させることができる。青色傾斜反射体は、他の軸と比較して、１つの軸上で偏光された光に対してより高い透過率を有する非対称反射体であり得る。傾斜したスペクトルは、いずれかの軸に平行な偏光、又は非偏光透過光に関するものとすることができる。実質的に偏光された出力を必要とする任意の照明システムでは、フィルムの通過軸光が透過され、青色傾斜スペクトルを有するとき、最も高い効率が得られる。透過が全部の光透過を意味するにせよ、１つの軸のみに関わる透過を意味するにせよ、ビン値間の範囲が１５％であるか、又は３０％、又は１００％、又は１５％〜１００％、又は１５％〜５０％である場合、傾斜はあり得る。青色の傾斜透過スペクトルは、垂直な入射角度、又は４５°、５０°、あるいは６０°などの斜め透過角度であってもよい。斜角では、ｐ偏光のスペクトル、又はｓ偏光のスペクトル、又はその両方は、青色傾斜であり得る。参照によりその全体が本明細書に組み込まれる米国特許公開第２０１４／０２５４１２４号に記載されている実施例は、コリメートを改善するように最適化することができる光学積層体及びフィルム構造を作製する方法を更に示す。
【０１３８】
ここで図１１Ａを参照すると、いくつかの実施形態では、ＭＯＦ前面部分反射体１１４は、選択された反射率及び透過特性を有する層１１４を提供するために、１つ以上のフィルム積層体又は層構造１１４Ａ、１１４Ｂを含むことができる。前面部分反射体１１４は、間隔を置いて配置されているか、又は接触している２つ以上のフィルムを含むことができる。フィルム１１４Ａ、１１４Ｂは、例えば任意の接着材層１１８などの任意の好適な技術を用いて取り付けることができる。層１１８には、任意の好適な接着材、例えば、感圧接着材（３Ｍ  Ｏｐｔｉｃａｌｌｙ  Ｃｌｅａｒ  Ａｄｈｅｓｉｖｅｓなど）、及び紫外線硬化性接着材（Ｕｖｘ−４８５６など）を使用することができる。いくつかの実施形態では、フィルム間の接着材層１１８は、屈折率整合流体に置き換えることができえる。
【０１３９】
フィルム１１４Ａ、１１４Ｂは、本明細書に記載する任意の好適なフィルムを含むことができ、同様の光学特性を有するものとするか、又は異なる光学特性を提供する異なる構造とすることができる。例示的一実施形態では、ＭＯＦ前面部分反射体１１４は、１つの平面内に通過軸を有する第１の非対称反射フィルム１１４Ａから形成され、フィルム１１４Ｂは、第１のフィルム１１４Ａの通過軸と平行でない第２の平面内に通過軸を有する第２の非対称反射フィルムを含むことができる。この非平行関係は、２つの通過軸面の間に任意の好適な角度を形成することができる。いくつかの実施形態では、通過軸面はほぼ直交することができる。このような関係は、ＭＯＦ前面部分反射体１１４の通過軸における高い反射率を提供するであろう。
【０１４０】
別の例では、ＭＯＦ前面部分反射体１１４は非対称反射フィルム１１４Ａを含んでもよく、フィルム１１４Ｂは、３Ｍ  Ｃｏ．（Ｓｔ．Ｐａｕｌ，ＭＮ）から商品名Ｂｒｉｇｈｔｎｅｓｓ  Ｅｎｈａｎｃｅｍｅｎｔ  Ｆｉｌｍ（ＢＥＦ）で入手可能なものなどのプリズム明度向上フィルムを含んでもよい。いくつかの実施形態では、ＢＥＦ  １１４Ｂは、非対称反射フィルム１１４Ａに対して、ＢＥＦ  １１４Ｂが、非対称フィルム１１４Ａのコリメート面に直交する平面内で透過光をコリメートするように、配向されてもよい。
【０１４１】
図１１ＡのＭＯＦ前面部分反射体１１４は、いくつかの実施形態では、２つのフィルム１１４Ａ、１１４Ｂを含むものとして描かれているが、前面部分反射体１１４は３つ以上のフィルムを含むことができる。例えば、３層前面部分反射体は、３層の反射型偏光子（ＤＢＥＦ又はＡＰＦなど）を使用して製作することができる。３つの層が、第２の層の偏光軸が第１の層の偏光軸に対して４５°になり、第３の層の偏光軸が第１の層の偏光軸に対して９０°になるように配置された場合、結果として生じる前部反射体は、垂直な入射光の約７５％を反射する。他の層間回転角度を用いて、異なるレベルの反射を達成することができる。ほぼ直交する通過軸を有する２つの反射型偏光子間の複屈折（偏光回転）層又は散乱層もまた、前面反射体として使用される、制御された反射率の程度を有する反射フィルムを作り出すことができる。
【０１４２】
本開示のＭＯＦ前面部分反射体はまた、反射体の１つ以上の表面内又は表面上に配置された光学素子を含むことができる。例えば、図１１Ｂは、ＭＯＦ前面部分反射体１２４の別の実施形態の一部分の概略断面図である。前面部分反射体１２４は、上述の任意の好適なフィルム又は層を含むことができる第１の主表面１２３及び第２の主表面１２５を有するフィルム積層体１２４Ａを含む。複数の光学素子１３０は、第１の主表面１２３上又はその面内に位置付けられる。光学素子は、第１の主表面１２３のみに配置されているように描かれているが、第２の主表面１２５上、又は第１の主表面１２３と第２の主表面１２５の両方の上に配置することができる。例えば、マイクロスフィア、プリズム、コーナーキューブ、レンズなど、任意の好適な光学素子は、フィルム１２４Ａ上又はフィルム１２４Ａ内に配置することができる。光学素子は、屈折素子、回折素子、拡散素子などであり得る。この実施形態では、光学素子１３０は、フィルム１２４Ａによって透過される光をコリメートすることができる。他の実施形態では、光学素子１３０は、光学素子１３０の位置決めに応じて、フィルム１２４Ａに入射するか、又はフィルム１２４Ａから出る光を拡散することができる。
【０１４３】
光学素子１３０は、フィルム１２４Ａの主表面１２３上に配置するか、又は主表面１２３に少なくとも部分的に埋め込むことができる。更に、フィルム１２４Ａは、任意の好適な技術、例えば、ビーズコーティングＥＳＲを製作するための本明細書に記載した技術を用いて製作することができる。
【０１４４】
光学素子はまた、フィルムに近接して配置された隅部又は基材上に配置することもできる。例えば、図１１Ｃは、前面部分反射体１３４の別の実施形態の一部分の概略断面図である。反射体１３４は、フィルム１３４Ａと、フィルム１３４Ａに近接して配置された利得拡散体１３８と、を含む。フィルム１３４Ａは、前面部分反射体に関して本明細書に記載する任意のフィルム及び／又は層を含むことができる。利得拡散体１３８は、第１の主表面１３９Ａと第２の主表面１３９Ｂとを有する基板１３９と、基板１３９の第２の主表面１３９Ｂ上又はその中に配置された複数の光学素子１４０とを含む。任意の好適な光学素子１４０、例えば、図１１Ｂの光学素子１３０を使用することができる。基板１３９は、任意の好適な光透過性基材を含むことができる。
【０１４５】
図１１Ｃに示す実施形態では、利得拡散体１３９の第１の主表面１３９Ａは、偏光フィルム１３４Ａに近接して位置付けられる。拡散体１３９は、フィルム１３４Ａと接触しているか、又はフィルム１３４Ａに取り付けられたフィルム１３４Ａから間隔を置くように、フィルム１３４Ａに近接して配置することができる。任意の好適な技法、例えば、光学接着材の使用、によって、拡散体１３９をフィルム１３４Ａに取り付けることができる。拡散体１３９として、任意の好適な利得拡散体を使用することができる。いくつかの実施形態では、光学素子１４０は、素子１４０が基板１３９と偏光フィルム１３４Ａの間にあるように、基材１３９の第１の主表面１３９Ａ上に配置することができる。
【０１４６】
本開示の非対称反射フィルムは、米国特許第６，７８３，３４９号（Ｎｅａｖｉｎら）、発明の名称ＡＰＰＡＲＡＴＵＳ  ＦＯＲ  ＭＡＫＩＮＧ  ＭＵＬＴＩＬＡＹＥＲ  ＯＰＴＩＣＡＬ  ＦＩＬＭＳ記載の技術を用いて製造することができる。例えば、図１２Ａ〜図１２Ｂは、本開示の非対称反射フィルムを作製するための方法の一実施形態を示す。好適に異なる光学特性を有するように選択された材料９００及び９０２は、それらの溶融及び／又はガラス転移温度を超えて加熱され、多層供給ブロック９０４に供給される。典型的には、溶融及び初期供給は、各材料の押出装置を使用して達成される。例えば、材料９００は、押出装置９０１に供給することができ、材料９０２は押出装置９０３に供給され得る。供給ブロック９０４から出るのは、多層フローストリーム９０５である。層増倍装置９０６は、多層フローストリームを分割し、次いで、１つのストリームを方向転換し、第２の上に「積層」して、押し出された層の数を増倍する。非対称増倍装置は、積層体全体を通じて層厚の偏差を導入する押出装置と共に使用されると、多層フィルムが可視光スペクトルの所望の部分に対応する層対を有し、所望の層厚勾配を提供することを可能にするように、層厚の分布を広げることができる。所望であれば、スキン層９１１は、スキン層供給ブロック９１０に樹脂９０８（スキン層用）を供給することによってフィルムに導入されてもよい。
【０１４７】
多層供給ブロックは、フィルム押出ダイ９１２に供給する。好適な供給ブロックは、例えば、米国特許第３，７７３，８８２（Ｓｃｈｒｅｎｋ）及び同第３，８８４，６０６（Ｓｃｈｒｅｎｋ）に記載されている。一例として、押出温度は、約２９５℃とし、各材料について約１０−１５０ｋｇ／時の供給速度とすることができる。いくつかの実施形態では、スキン層９１１は、供給ブロック及びダイを通過する際に、フィルムの上面及び下面に流れることができる。これらの層は、壁付近に見られる大きな応力勾配を消散させる働きをし、光学層のより滑らかな押し出しをもたらす。各スキン層の典型的な押出速度は、２〜５０ｋｇ／時間（総スループットの１％〜４０％）である。スキン材料は、光学層のうちの１つと同じ材料であってもよく、又は異なる材料であってもよい。ダイを出る押出物は、典型的には溶融形態である。
【０１４８】
押出物は、ピニングワイヤ９１４を通過して、回転するキャスティングホイール９１６上で冷却される。ピニングワイヤは、押出物をキャスティングホイールにピン留めする。広い範囲の角度にわたって透明なフィルムを実現するために、キャスティングホイールを低速で運転することによってフィルムをより厚くすることができ、それは、反射帯域をより長い波長の方に向かって移動させる。フィルムは、所望の光学的特性及び物理的特性によって決定される比で延伸することによって配向される。
【０１４９】
長手方向延伸は、プルロール９１８によって行うことができる。横方向の延伸は、テンターオーブン９２０で行うことができる。所望であれば、フィルムは、２軸方向に同時に配向することができる。約３〜４：１の延伸比を選好されてもよいが、所与のフィルムについて、１：１まで下げても、６：１まで上げてもよい。延伸温度は、使用される複屈折ポリマーの種類に依存するが、ガラス転移温度よりも２℃〜３３℃（５°Ｆ〜６０°Ｆ）が、一般に適切な範囲である。フィルムは、典型的には、フィルム内の最大結晶化度を付与し、その収縮を低減するために、テンターオーブンの最後の２つのゾーン９２２で、熱硬化される。テンター内のフィルム破断を引き起こすことなく、可能な限り高い熱硬化温度を用いることにより、加熱されたエンボス加工ステップの間の収縮が低減される。テンターレールの幅を約１％〜４％だけ減少させると、フィルムの収縮を低減することになる。フィルムが熱硬化ではない場合、熱収縮特性は最大化され、これは、いくつかのセキュリティパッケージング適用において望ましいこともある。フィルムは、巻き取りロール９２４上に収集することができる。
【０１５０】
いくつかの適用では、多層フィルムの光学層に２つを超える異なるポリマーを使用することが望ましいこともある。そのような場合、樹脂ストリーム９００及び９０２と同様の手段を用いて追加の樹脂ストリームを供給することができる。供給ブロック９０４に類似した２つを超える層タイプを配分するために適切な供給ブロックを使用することができる。
【０１５１】
図１２Ｂは、勾配プレート９３０を含む供給ブロック９０４の一実施形態の概略斜視図を示す。勾配プレート９３０内に存在するのは、少なくとも２つの流路、第１の流路９３２、及び第２の流路９３４である。流路は、勾配プレート９３０と供給チューブプレート９４０との組み合わせによって画定される。
【０１５２】
勾配プレート９３０では、それぞれの流路は、その断面が、例えば、円形、正方形、又は正三角形などの対称中心軸を有するように機械加工される。機械加工を容易にするために、正方形の断面流路を使用することが好ましい。各流路に沿って、断面積は一定でもよく、又は変化してもよい。この変化は、面積の増加又は減少であってもよく、減少する断面は、典型的には「テーパ」と呼ばれる。流路の断面積の変化は、多層光学フィルムの層厚分布に影響を及ぼす適切な圧力勾配を提供するように設計することができる。したがって、勾配プレートは、異なる種類の多層フィルム構造のために、変更することができる。
【０１５３】
流路の断面積が一定のままである場合、層の厚さ対層の数のプロットは、非線形であり、減少する。所与のポリマーの流れについて、少なくとも１つの断面テーパプロファイルが存在し、これは、層の数に対する層の厚さの直線的な減少依存性をもたらし、これはときに好ましい。テーパプロファイルは、当業者が、問題のポリマーのレオロジーデータ、及び当該技術分野において既知のポリマー流動シミュレーションソフトウェアを用いて発見することが可能であり、ケースごとに計算されるべきである。
【０１５４】
再び図１２Ｂを参照すると、供給ブロック９０４は、各々が流路９３２及び９３４とそれぞれ流体連通して硬化された、導管９４２の第１のセット及び導管９４４の第２のセットを有する、供給チューブプレート９４０を更に含む。本明細書で使用するとき、「導管」は、「側路チューブ」とも呼ばれる。導管９４２及び９４４の近くには、導管内を流れる樹脂に熱を与えるために使用される、軸方向のロッドヒータ９４６がある。所望であれば、軸方向ロッドヒータの長さに沿ったゾーンで温度を変化させることができる。各導管は、拡張セクション及びスロットセクションを有する、それ自体の対応するスロットダイ９５６に供給する。拡張セクションは、典型的には、供給チューブプレート９４０内に位置する。所望であれば、スロットセクションは、スロットプレート９５０内に置くことができる。本明細書で使用するとき、用語「スロットダイ」は、「層スロット」と同義である。導管９４２の第１のセットは、導管９４４の第２のセットとインターリーブされて、交互層を形成する。
【０１５５】
使用時に、例えば、樹脂Ａ及び樹脂Ｂは、流路９３２及び９３４に直接送られる。溶融ストリームＡ及び溶融ストリームＢが勾配プレート９３０内の流路を通って移動するにつれて、各溶融ストリームは導管によって吹き出される。導管９４２と９４４は交互配置されているため、例えばＡＢＡＢＡＢなどの交互層の形成を開始する。各導管は、実際の層の形成を開始するために、それ自体のスロットダイを有する。スロットダイから出る溶融ストリームは、複数の交互層を含む。溶融ストリームは、圧縮セクション（図示せず）に供給され、ここで層が圧縮され、横方向に均一に広がる。保護境界層（ＰＢＬ）として知られる特別な厚い層は、光学多層積層体のために使用される溶融ストリームのいずれかから供給ブロック壁に最も近いように供給されてもよい。ＰＢＬはまた、供給ブロック後に別個の供給流によって供給され得る。ＰＢＬは、壁応力及びその結果生じる可能性のある流動不安定性の影響から、より薄い光学層を保護するように機能する。
【０１５６】
いくつかの実施形態では、本開示の非対称反射フィルムは、増倍装置（例えば、増倍装置９０６）を使用せずに製造することができる。層増倍装置は、多数の光学層の生成を大幅に単純化するが、できあがった各層パケットに対し、パケットごとに同じではない、歪みを与える可能性がある。この理由のため、供給ブロック内で生成された層の層厚さプロファイルの調整は、パケットごとに同じではない、すなわち、すべてのパケットを、スペクトルの乱れのない均一で滑らかなスペクトルを生成するように同時に最適化することはできない。したがって、最適プロファイルと低透過を有する色反射体を、増倍装置を用いて製造されたマルチパケットフィルムを使用して、作製するのは困難である可能性がある。供給ブロック内で直接生成された単一パケット内の層の数が、十分な反射率をもたらさない場合は、２つ以上のそのようなフィルムを張り合わせて、反射率を高めることができる。
【０１５７】
増倍装置が図１２Ａの方法から除去されるとき、軸方向ロッドヒータ９４６を使用して、例えば、米国特許第６，７８３，３４９号に更に記載されているように、共押出ポリマー層の層厚値を制御することができる。このような軸方向ロッドヒータは、供給ブロック内を一定温度に維持するため、かつ、最大約４０℃の温度勾配を作り出すために利用することができる。いくつかの実施形態では、軸方向のロッドヒータは、供給ブロックを貫通する孔内に配置され、好ましくは、各側路チューブがスロットダイに供給する点を通る仮想線のごく近くに配向される。より好ましくは、第１のポリマーと第２のポリマーとの共押出の場合、軸方向ロッドヒータのための孔は、各側路チューブがスロットダイに供給する点を通る仮想線の近くで、かつ、第１のポリマーを運ぶ側路チューブと第２のポリマーを運ぶ側路チューブから等距離の所に位置する。更に、軸方向ロッドヒータは、好ましくは、その長さに沿った電気抵抗の変化によって、又はマルチゾーン制御によって、又は当該技術分野において既知のその他の手段によって、その長さに沿って温度勾配又は多数の離散的な温度を提供することができるタイプである。そのような軸方向ロッドヒータは、層厚さ及び勾配層厚分布を制御することができ、これは、例えば、米国特許第６，１５７，４９０号（Ｗｈｅａｔｌｅｙら）、発明の名称ＯＰＴＩＣＡＬＦＩＬＭ  ＷＩＴＨ  ＳＨＡＲＰＥＮＥＤ  ＢＡＮＤＥＤＧＥ、及び米国特許出願第６，５３１，２３０号、発明の名称ＣＯＬＯＲ  ＳＨＩＦＴＩＮＧ  ＦＩＬＭに記載されている反射帯域の位置及びプロファイルの制御に特に重要である。
【０１５８】
供給ブロック９０４は、フィルム積層体内の全ての層が軸方向ロッドヒータ９４６によって直接制御されるように構成される。層厚さプロファイルは、任意の好適な厚さ測定技術、例えば、原子間力顕微鏡（ＡＦＭ）、透過電子顕微鏡法、又は走査電子顕微鏡法を用いて、プロセス中に監視することができる。層厚さプロファイルはまた、任意の好適な技術を用いて光学的にモデル化することができ、そこで、軸方向ロッドヒータは、測定された層プロファイルと所望の層プロファイルとの間の差に基づいて調整することができる。
【０１５９】
層プロファイルはまた、一般的にＡＦＭほど正確ではないが、光学スペクトルを積分することによって迅速に推定することができる（−Ｌｏｇ（１−Ｒ）対波長スペクトルを積分する）。これは、層厚さプロファイルが層数に対して単調に増加又は減少することを条件として、層厚さプロファイルの導関数から反射体のスペクトル形状を得ることができるという一般的な原理によるものである。
【０１６０】
層厚さプロファイル制御の基本プロセスは、典型的には、目標の層厚さプロファイルと測定した層プロファイルの差に基づく軸ロッドゾーン電力設定の調整を含む。各供給ブロックゾーンにおける層厚値を調整するために必要とされる軸ロッド電力の増加を、そのヒーターゾーン内で、その結果として得られる、生成された層の厚さ変化の、ナノメートル当たりの熱入力のワット数に関して校正してもよい。例えば、２７５層に対して２４個の軸ロッドゾーンを使用すると、スペクトルの微調整制御が可能である。いったん校正されたならば、目標プロファイルと測定プロファイルが与えられれば、必要な電力調整を計算することができる。この手順は、２つのプロファイルが収束するまで繰り返される。
【０１６１】
例えば、屈折率ｎｘ１＝１．８２、ｎｙ１＝１．６１、ｎｚ＝１．５０を有するｃｏＰＥＮと、全ての方向について屈折率ｎ２＝１．５７を有するＰＣＴＧとポリカーボネート混合物を使用して、上記技術に従って２７５層のフィルムを作製した。通過軸上の６０°入射角でｐ偏光の測定された透過スペクトルを、図１３に曲線１００２として示す。また、ブロック軸の透過も、曲線１００４として示す。ブロック軸と通過軸の両方のスペクトルは、非常に広い帯域にわたって比較的一定である透過を有することに留意されたい。
【０１６２】
再び図１を参照すると、いくつかの実施形態では、ＭＯＦ物品１０内に拡散が与えられる。そのような拡散は、物品１０内の光のより多くの角度混合を与えることができ、それは、光を拡散させるのに役立ち、出力面を通して構造から外に向けられた光に、より均一性を与えることができる。拡散は、前面部分反射体１４と後部反射体１２のいずれか、あるいは両方によって、又は、前面部分反射体１４と後部反射体１２との間に配置された１つ以上の層によって、与えることができる。
【０１６３】
いくつかの実施形態では、拡散は半鏡面拡散を含むことができる。本明細書で使用するとき、用語「半鏡面反射体」は、後方散乱よりも実質的に、より前方の散乱を反射する反射体を指す。同様に、用語「半鏡面拡散体」は、入射光の実質的に大部分について、入射光の垂直な成分を反転させない拡散体を意味し、すなわち、光は、前方（ｚ）方向に実質的に透過し、ｘとｙ方向にある程度散乱する。換言すれば、半鏡面反射体及び拡散体は、実質的に前方方向に光を向け、したがって、全ての方向に光線を等しく方向転換するランバート構成要素とは非常に異なる。半鏡面反射体及び拡散体は、比較的広い散乱角を示すことができ、あるいは、そのような反射体及び拡散体は、鏡面方向の外側にわずかな量の光偏向を示すことができる。例えば、米国特許第８，６０８，３６３号及び同第９，０９１，４０８号（Ｗｅｂｅｒら）、発明の名称ＲＥＣＹＣＬＩＮＧ  ＢＡＣＫＬＩＧＨＴＳ  ＷＩＴＨ  ＳＥＭＩ−ＳＰＥＣＵＬＡＲ  ＣＯＭＰＯＮＥＮＴＳを参照されたい。
【０１６４】
任意の好適な半鏡面性材料を、本開示の前面反射体及び後部反射体に使用することができる。例えば、半鏡面後部反射体１２は、高反射率拡散反射体上に部分透過性の鏡面反射体を含むことができる。好適な鏡面反射体としては、ＥＳＲ（３Ｍ  Ｃｏｍｐａｎｙから入手可能）及び本明細書に記載の他の鏡面反射体が挙げられる。好適な高反射率拡散反射体としては、ＥＤＲ  ＩＩフィルム（３Ｍから入手可能）、Ｗ．Ｌ．Ｇｏｒｅ＆Ａｓｓｏｃｉａｔｅｓ，Ｉｎｃ．から入手可能なものなどの多孔質ポリテトラフルオロエチレン（ＰＴＦＥ）フィルム、Ｌａｂｓｐｈｅｒｅ，Ｉｎｃ．から入手可能なＳｐｅｃｔｒａｌｏｎ反射率材料、Ｆｕｒｕｋａｗａ  Ｅｌｅｃｔｒｉｃ  Ｃｏ．，Ｌｔｄ．から得られるＭＣＰＥＴ高反射率フォームシーティング、Ｍｉｔｓｕｉ  Ｃｈｅｍｉｃａｌｓ，Ｉｎｃ．から入手可能なＷｈｉｔｅ  Ｒｅｆｓｔａｒフィルムなどが挙げられる。
【０１６５】
別の実施形態では、半鏡面後部反射体１２は、高反射率鏡面反射体上の部分的ランバート拡散体を含むことができる。あるいは、高反射率鏡面反射体上の前方散乱拡散体は、半鏡面後部反射体を提供することができる。
【０１６６】
いくつかの実施形態では、ＭＯＦ前面部分反射体１４は、後部反射体１２のような構成で半鏡面性にすることができる。例えば、部分反射ランバート拡散体は、部分鏡面反射体と組み合わせることができる。あるいは、前方散乱拡散体は、部分鏡面反射体と組み合わせることができる。更に、前面部分反射体１４は、前方散乱部分反射体を含むことができる。他の実施形態では、上述の前面反射体のいずれかを組み合わせて、半鏡面前面反射体を提供することができる。
【０１６７】
市販の高反射率フィルムの例としては、東レフィルムからの微小空隙配向ポリエステル（ＰＥＴ）フィルムのような拡散フィルム、及び３Ｍ  Ｃｏ．からのＥＳＲのような鏡面反射体などが挙げられるが、これらに限定されない。微小空隙フィルムは、約９５％反射性（透過率は約４％）であり、厚さ約０．２ｍｍである。ＥＳＲは、約９９％反射性であり、厚さわずか約０．０７ｍｍである。微小空隙ＰＥＴ反射率は、空気と配向ポリエステルとの屈折率差約１．６５によって生じる。ＥＳＲは、配向されたＰＥＮとＰＭＭＡの多層であり、垂直入射における屈折率差は約０．２６である。そのため、ＥＳＲは、はるかに小さい屈折率差を有するが、それは、非常に薄い構造で、少なくとも９９％の反射性を有するものとすることができる。
【０１６８】
ブロック軸反射率が高い偏光フィルムが所望される場合、屈折率は１つの軸に沿って整合させる必要があるため、材料間の屈折率差は材料の複屈折によって制限される。ＰＥＮの場合、複屈折は約０．２５であるため、拡散反射偏光子は、約０．２５の屈折率差を有するブレンドポリマーで作製することができる。したがって、これらの構造は、９５％反射性とするためには、空隙ＰＥＴ反射体よりもはるかに厚くなければならない。高複屈折材料は、しばしば、アクリル材料のような等方性低屈折率材料と比較して、比較的高い吸収係数を有するので、反射率は、そのような厚いフィルムにおける吸収損失によって制限される可能性がある。多層構造は、鏡面性であるという更なる利益を有し、これは中空キャビティを横切る光の輸送を向上させることができる。コレステリック反射体はまた、ブラッグ反射体の部類であり、非常に反射的であり、本質的に偏光する。円偏光を線形に変換するために、１／４波長リターダプレートが必要とされる。損失を最小限まで低減するために、光がリターダを１回だけ通過するように、リターダをキャビティの外面に配置することができる。
【０１６９】
銀の金属製後部反射体１２は、腐食耐性のためにコーティングされている場合、９５％反射性となり得る。銀及び他の金属、最も目立つのはアルミニウムであるが、誘電性薄膜でコーティングされたならば、それらにより、より高い反射率を達成することができる。ワイヤグリッド偏光子は、適切に構築されたならば、ブロック軸について、比較的高い反射率を有することができる。（例えば、米国特許第６，１２２，１０３号を参照のこと。）通過軸については、多少の部分反射率があり、これは、多層反射フィルム積層体を追加すると増加させることができる。
【０１７０】
ＭＯＦ前面部分反射体１４は、後部反射体１２の上に連続的又は不連続的のいずれかであるように形成することができる。前面部分反射体１４は、後部反射体１２にわたって空間的に不変とすることができ、あるいは、前面部分反射層は、後部反射体１２にわたる拡散性の勾配を含むことができる。また、半鏡面反射を与える１つ以上の構造でパターン化された高反射性後部反射体１２を利用することもできる。好適な形状は、例えば、波状形状の高反射率鏡面後部反射体を使用することによって形成することができる。
【実施例】
【０１７１】
本発明の実施形態を以下の非限定的な実施例を参照して、以下に記載する。
以下の実施例のそれぞれについて、ＭＯＦ物品１０（図１）内の各要素又は要素の組み合わせの反射スペクトルは、Ｂｅｒｒｉｍａｎ４×４マトリックス多層光学応答計算エンジンを使用して計算された。このような計算のための入力パラメータとしては、光学繰り返し単位（ＯＲＵ）の層厚さプロファイル、並びに複屈折性の第１の材料層ＰＥＮの波長依存性屈折率値（ｎｘ、ｎｙ、及びｎｚ）、及び等方性の（ｎｉｓｏ：ｎｘ＝ｎｙ＝ｎｚ）第２材料層ＰＨＥＮ１３及びＰＭＭＡのそれらの値が含まれる。
実施例１−青色から銀色へ：ＭＯＦ物品フィルム構造
【０１７２】
ＭＯＦ素子１２及び１４を含むフィルム物品であって、垂直な角度での飽和青色反射色から、より高い視野角での銀色反射色に移動し、ＭＯＦ光学的キャリパの変化に対しては実質的に非感受的である物品が構想された。
【０１７３】
ＭＯＦベースのフィルム物品の断面を図１に示す。前面ＭＯＦ部分反射体１４は、ＰＨＥＮ１３の層と交互に存在する３２５層のＰＥＮを有する二軸延伸多層フィルム積層体であった。ＭＯＦ後部反射体１２はまた、ＰＭＭＡが散在する１８４層のＰＥＮを有する二軸延伸多層フィルム積層体であった。波長選択性吸収層１６は、青色染料及びＬｅｅ  Ｔｒｕｅ  Ｂｌｕｅ顔料を含む波長選択性吸収体を想定で１．５０重量％含んで押し出された１０μｍのＰＥＴｇフィルムであった。得られたＭＯＦ物品は、厚さが６６μｍであって、外部に向いた表面上に厚さが約２μｍの保護境界層（以下に説明する図１４Ａには示されていない）を含んでいた。
【０１７４】
２つのＭＯＦフィルム１２及び１４のそれぞれの層プロファイルを図１４Ａに示す。ＭＯＦ前面部分反射フィルム（図１の１４）の光学繰り返し単位（ＯＲＵ）プロファイルは、ＭＯＦ物品１０の前面に最も近く配置され、広帯域後部反射体１２は、波長選択性吸収体フィルム１６の下方、かつ物品１０の底部側に配置される。図１４Ａの各記号は、部分反射体１４については、１／４波長相厚さＰＥＮ層とＰＨＥＮ１３層の対からなる光学的繰り返し単位（ＯＲＵ）を表し、広帯域反射体１２については、各記号は、１／４波長相厚さＰＥＮ層とＰＭＭＡ層からなる光学繰り返し単位（ＯＲＵ）を表す。
【０１７５】
この計算実施例１、及びその後の実施例では、光学素子１２、１４、及び１６はそれぞれ、低散乱又は低ヘイズを有すると想定され、素子１２、１４、及び１６のみからなるＭＯＦ物品１０に鏡面反射特性を与える。
【０１７６】
下地要素の組み合わせ、すなわち、広帯域反射フィルム１２と、その上の波長選択性吸収層１６について、観測角度が変化しても、比較的一定である反射色の図示として、図１４Ｂ〜図１４Ｃは、入射角０°、４５°、及び７０°（近水平）の光について計算された反射スペクトル、並びに、Ｄ６５光源スペクトルについて、それぞれ、得られる反射色ａ＊及びｂ＊を示す。これらの計算では、空気から材料へのフレネル界面の効果が排除される。これは、ＭＯＦ物品１０（前面部分反射素子１４を含む）の全構成の場合と同様、後部反射体１２と、その上の下地吸収体１６の色応答を分析するための適切な方法であり、光は、前面部分反射体１４から吸収層１６及び後部反射体１２内に伝搬し、したがって、空気から材料への界面を有さない。
【０１７７】
図１４Ｄは、視野角０°、４５°、及び７０°（近水平）で、前面部分反射体１４、吸収層１６、及び後部反射体１２の全部の組み合わせについて、計算された鏡面反射スペクトルを示す。図１４Ｄは、入射角の増加に伴って、可視光反射全体が、劇的に増加し、観測角度が水平近くまで増加するにつれて、垂直な角度の深い青色から高度に反射した銀色外観まで、反射色を動的に変化させることを示す。
【０１７８】
図１４Ｅは、実施例１の物品１０の光入射角の増加に対する、明所反射率Ｙの増加と、Ｌａｂ表色系Ｌ＊の「明度」計量のプロットである。
【０１７９】
図１４Ｆは、実施例１のＭＯＦ物品１０の計算された全体反射色を示し、ここで、三角形の記号は、垂直入射（０°）から斜入射角８５°まで、５°ずつの増分で、ａ＊ｂ＊色値を示す。図１４Ｆは、入射角が増加するにつれて、色が、垂直入射の深い青色から無彩色の高反射色（銀色）へと動的に移動することを示す。
【０１８０】
図１４Ｆはまた、実施例１のＭＯＦ物品１０について計算されたａ＊ｂ＊色軌道を示し、ここで、物品の全体的な厚さの３％増加（黒い正方形の記号）と、３％減少（白色円形記号）を示す。±３％のキャリパ変化は、多層光学フィルム製造プロセスにおける空間的及び時間的キャリパの高い範囲の変化を表す。図１４Ｆに見られるように、６％のキャリパ範囲にわたる３つの色軌道間の色の変化は、非常に小さく、有意性を失うまでに至ることを示す。Ｌ＊ａ＊ｂ＊色空間については、隣接するａ＊とｂ＊の「パッチ」値の観測器にとって、なんとか認識できる色差（ＪＮＤ）は２．０超の間隔であると認められることに留意されたい。
実施例２−青色から金色へ：ＭＯＦ物品フィルム構造
【０１８１】
ＭＯＦ素子後部反射体１２及び前面部分反射体１４を含むＭＯＦフィルム物品１０（図１）であって、垂直な角度で飽和青色反射色を有し、より高い視野角で金色反射色に移動し、ＭＯＦ光学キャリパの変化に対して、実質的に非感受的である物品が構想された。
【０１８２】
前面部分反射体１４は、ＰＨＥＮ１３層と交互である３２５層のＰＥＮを有する二軸延伸多層フィルム積層体であった。後部反射体１２も、ＰＭＭＡが散在する１８４層のＰＥＮを有する二軸延伸多層フィルム積層体であった。波長選択性吸収層１６は、青色染料及びＬｅｅ  Ｔｒｕｅ  Ｂｌｕｅ顔料を含む波長選択性吸収体を想定で１．５０重量％含んで押し出された１０μｍのＰＥＴｇフィルムであった。得られた多層光学フィルム物品１０は、厚さが７１μｍであって、外部を向いた表面上に厚さが約２μｍの保護境界層（図１５Ａには示されていない）を含んでいた。
【０１８３】
後部反射体１２及び前面部分反射体１４のための２つのＭＯＦフィルムのそれぞれの層プロファイルを図１５Ａに示す。実施例２は、前面部分反射素子１４のためのＯＲＵプロファイル設計において、実施例１とは異なる。実施例２のためのＯＲＵプロファイル設計は、「金」反射外観を作りだす特徴を有し、入射角は増加する。前面部分反射体ＭＯＦフィルム素子は、革新的物品１０の前面の最も近くに配置され、広帯域後部反射体１２は、波長選択性吸収体フィルム１６の下方、かつＭＯＦ物品１０の底部側に配置される。図１５Ａの各記号は、前面部分反射体１４について、及び広帯域後部反射体１２について、１／４波長相厚さＰＥＮ層とＰＨＥＮ１３層の対からなる光学的繰り返し単位（ＯＲＵ）を表す。各記号は、１／４波長相厚さＰＥＮ層とＰＭＭＡ層の対からなるＯＲＵを表す。
【０１８４】
この計算実施例２では、光学素子１２、１４、及び１６はそれぞれ、低散乱又は低ヘイズを有すると想定され、素子１２、１４、及び１６のみからなるＭＯＦ物品１０に鏡面反射特性を与える。
【０１８５】
下地要素の組み合わせ、すなわち、広帯域反射フィルム１２と、その上の波長選択性吸収層１６について、観測角度が変化しても、比較的一定である反射色の図示として、図１５Ｂ〜図１５Ｃは、入射角０°、４５°、及び７０°（近水平）の光について計算された反射スペクトル、並びに、Ｄ６５光源スペクトルについて、それぞれ、得られる反射色ａ＊及びｂ＊を示す。これらの計算では、空気から材料へのフレネル界面の効果が排除される。これは、ＭＯＦ物品１０（前面部分反射素子１４を含む）の全構成の場合と同様、後部反射体１２と、その上の下地吸収体１６の色応答を分析するための適切な方法であり、光は、前面部分反射体１４から吸収層１６及び後部反射体１２内に伝搬し、したがって、空気から材料への界面を有さない。
【０１８６】
図１５Ｄは、視野角０°、４５°、及び７０°（近水平）で、素子１４、１６、及び１２の全部の組み合わせについて、計算された鏡面反射スペクトルを示す。図１５Ｄは、入射角の増加に伴って、可視光反射全体が、劇的に増加し、観測角度が水平近くまで増加するにつれて、垂直な角度の深い青色から高度に反射した金色外観まで、反射色を動的に変化させることを示す。
【０１８７】
実施例２のＭＯＦ物品１０の光入射角の増加に対する、明所反射率Ｙの増加と、Ｌａｂ表色系Ｌ＊の「明度」計量のプロットを、図１５Ｅに示す。
【０１８８】
図１５Ｆは、実施例２のＭＯＦ物品１０の計算された全体反射色を示し、ここで、三角形の記号は、垂直入射（０°）から斜入射角８５°まで、５°ずつの増分で、ａ＊ｂ＊色値を示す。図１５Ｆは、入射角が増加するにつれて、色が、垂直入射の深い青色から金色の高反射色（金色）へと動的に移動することを示す。図１５Ｆはまた、実施例２のＭＯＦ物品１０について計算されたａ＊ｂ＊色軌道を示し、ここで、物品の全体的な厚さの３％増加（黒い正方形の記号）と、３％減少（白色円形記号）を示す。±３％のキャリパ変化は、多層光学フィルム製造プロセスにおける空間的及び時間的キャリパの高い範囲の変化を表す。図１５Ｆは、６％のキャリパ範囲にわたる３つの色軌道間の色の変化は、非常に小さく、重要ではない点までを示す。
実施例３−バラ色から金色へ：ＭＯＦ物品フィルム構造
【０１８９】
ＭＯＦ後部反射素子１２及びＭＯＦ前面部分反射素子１４を含むＭＯＦフィルム物品１０（図１）であって、垂直な角度での飽和バラ色反射色から、より高い視野角での金色反射色に移動し、ＭＯＦ光学的キャリパの変化に対しては実質的に非感受的である物品が構想された。
【０１９０】
ＭＯＦ前面部分反射体１４は、ＰＨＥＮ１３の層と交互に存在する３２５層のＰＥＮを有する二軸延伸多層フィルム積層体であった。ＭＯＦ後部反射体１２はまた、ＰＭＭＡが散在する１８４層のＰＥＮを有する二軸延伸多層フィルム積層体であった。波長選択性吸収層１６は、赤色染料及びＲｅｄ  ６０顔料を含む波長選択性吸収材を４．５重量％、並びに黄色染料及びＰＹ  １４７顔料を含む波長選択性吸収材を０．９０重量％含んで押し出された１０μｍのＰＥＴｇフィルムであった。得られたＭＯＦ物品は、厚さが７１μｍであって、外部を向いた表面上に厚さが約２μｍの保護境界層（以下に説明する図１６Ａには示されていない）を含んでいた。
【０１９１】
後部反射体素子及び前面部分反射素子として、それぞれ使用される２つのＭＯＦフィルム１２及び１４のそれぞれの層プロファイルが、図１６Ａに示されている。実施例３は、素子１６内の波長選択性吸収材顔料が、飽和バラ色を与えるように選択されることを除いて、実施例２と同様である。実施例３の光学繰り返し単位（ＯＲＵ）プロファイル設計は、入射角が増加するにつれて、「金色」反射性外観を生成する特性を有する。ＭＯＦ前面部分反射フィルム（１４）のＯＲＵプロファイルは、ＭＯＦ物品１０の前面に最も近接して配置され、広帯域後部反射体１２は、波長選択性吸収体フィルム１６の下方、ＭＯＦ物品１０の底部側に配置される。図１６Ａの各記号は、前面部分反射体１４については、１／４波長位相厚さＰＥＮ層とＰＨＥＮ１３層の対からなる光学繰り返し単位（ＯＲＵ）を表し、広帯域後部反射体１２については、各記号は、１／４波長位相厚さＰＥＮ層とＰＭＭＡ層の対からなる光学繰り返し単位（ＯＲＵ）を表す。
【０１９２】
この計算実施例３では、光学素子１２、１４、及び１６は、それぞれ、低散乱又は低ヘイズを有すると想定され、それにより、素子１２、１４、及び１６のみからなる物品１０は、鏡面反射特徴を有する。
【０１９３】
広帯域反射フィルム１２と、その上の波長選択性吸収層１６を含む下地要素の組み合わせについて、観測角度が変化しても、比較的一定である反射色の図示として、図１６Ｂ〜図１６Ｃは、入射角０°、４５°、及び７０°（近水平）の光について計算された反射スペクトル、並びに、Ｄ６５光源スペクトルについて、それぞれ、得られる反射色ａ＊及びｂ＊を示す。これらの計算では、空気から材料へのフレネル界面の効果が排除される。これは、ＭＯＦ物品１０（前面部分反射素子１４を含む）の全構成の場合と同様、後部反射体１２と、その上の下地吸収体１６の色応答を分析するための適切な方法であり、光は、前面部分反射体１４から吸収層１６及び後部反射体１２内に伝搬し、したがって、空気から材料への界面を有さない。
【０１９４】
図１６Ｄは、視野角０°、４５°、及び７０°（近水平）で、全素子、すなわち、ＭＯＦ前面部分反射体１４、吸収層１６、及びＭＯＦ後部反射体１２の組み合わせについて、計算された鏡面反射スペクトルを示す。図１６Ｄは、入射角の増加に伴って、可視光反射全体が、劇的に増加し、観測角度が水平近くまで増加するにつれて、垂直な角度の深いバラ色から高度に反射した金色外観まで、反射色を動的に変化させることを示す。
【０１９５】
実施例３のＭＯＦ物品１０の光入射角の増加に対する、明所反射率Ｙの増加と、Ｌａｂ表色系Ｌ＊の「明度」計量のプロットを、図１６Ｅに示す。
【０１９６】
図１６Ｆは、実施例３のＭＯＦ物品１０の計算された全体反射色を示し、ここで、三角形の記号は、垂直入射（０°）から斜入射角８５°まで、５°ずつの増分で、ａ＊ｂ＊色値を示す。図１６Ｆは、入射角が増加するにつれて、色が、垂直入射の深いバラ色から金色の高反射色（金色）へと動的に移動することを示す。
【０１９７】
図１６Ｆはまた、実施例３のＭＯＦ物品１０について計算されたａ＊ｂ＊色軌道を示し、ここで、物品の全体的な厚さの３％増加（黒い正方形の記号）と、３％減少（白色円形記号）を示す。±３％のキャリパ変化は、多層光学フィルム製造プロセスにおける空間的及び時間的キャリパの高い範囲の変化を表す。図１６Ｆは、６％のキャリパ範囲にわたる３つの色軌道間の色の変化は、非常に小さく、重要ではない点までを示す。
実施例４−バラ色から銀色へ：ＭＯＦ物品フィルム構造
【０１９８】
ＭＯＦ後部反射素子１２及び前面部分反射素子１４を含むＭＯＦフィルム物品１０（図１）であって、垂直な角度での飽和バラ色反射色から、より高い視野角での銀色反射色に移動し、ＭＯＦ光学的キャリパの変化に対しては実質的に非感受的である物品が構想された。
【０１９９】
ＭＯＦ前面部分反射体１４は、ＰＨＥＮ１３の層と交互に存在する３２５層のＰＥＮを有する二軸延伸多層フィルム積層体であった。ＭＯＦ後部反射体１２はまた、ＰＭＭＡが散在する１８４層のＰＥＮを有する二軸延伸多層フィルム積層体であった。波長選択性吸収層１６は、赤色染料及びＲｅｄ  ６０顔料を含む波長選択性吸収材を４．５重量％、並びに黄色染料及びＰＹ  １４７顔料を含む波長選択性吸収材を０．９０重量％含んで押し出された１０μｍのＰＥＴｇフィルムであった。得られたＭＯＦ物品は、厚さが６６μｍであって、外部を向いた表面上に厚さが約２μｍの保護境界層（以下に説明する図１７Ａには示されていない）を含んでいた。
【０２００】
後部反射体１２及び前面部分反射体１４としての２つのＭＯＦフィルムのそれぞれの層プロファイルが、図１７Ａに示されている。実施例４は、実施例４のＯＲＵプロファイルが、入射角の増加とともに金色反射外観に変化することを意図している点で、実施例３とは異なる。前面部分反射フィルムの光学繰り返し単位（ＯＲＵ）プロファイルは、ＭＯＦ物品の前面に最も近接して配置され、広帯域後部反射体１２は、波長選択性吸収体フィルム１６の下方、ＭＯＦ物品１０の底部側に配置される。各記号は、前面部分反射体１４については、１／４波長位相厚さＰＥＮ層とＰＨＥＮ１３層の対からなるＯＲＵを表し、広帯域後部反射体１２について、各記号は、１／４波長位相厚さＰＥＮ層とＰＭＭＡ層の対からなるＯＲＵを表す。
【０２０１】
この計算実施例４では、光学素子、すなわち、ＭＯＦ後部反射体１２、前面部分反射体１４、及び吸収層１６は、それぞれ、低散乱又は低ヘイズを有すると想定され、それにより、素子１２、１４、及び１６のみからなるＭＯＦ物品１０は、鏡面反射特徴を有する。
【０２０２】
下地要素、すなわち、広帯域反射フィルム１２と、その上の波長選択性吸収層１６の組み合わせについて、観測角度が変化しても、比較的一定である反射色の図示として、図１７Ｂ〜図１７Ｃは、入射角０°、４５°、及び７０°（近水平）の光について計算された反射スペクトル、並びに、Ｄ６５光源スペクトルについて、それぞれ、得られる反射色ａ＊及びｂ＊を示す。これらの計算は、空気から材料へのフレネル界面の効果を排除するが、これは、ＭＯＦ物品１０（ＭＯＦ前面部分反射素子１４を含む）の全構成においては、光が、前面部分反射体１４から吸収層１６及び後部反射体１２内に伝搬し、したがって、空気から材料への界面を有さないので、下地要素である後部反射体１２と、その上の下地吸収体１６の色応答を分析するためには適切な方法である。
【０２０３】
図１７Ｄは、視野角０°、４５°、及び７０°（近水平）で、全素子、すなわち、ＭＯＦ前面部分反射体１４、吸収層１６、及びＭＯＦ後部反射体１２の組み合わせについて、計算された鏡面反射スペクトルを示す。図１７Ｄは、入射角の増加に伴って、可視光反射全体が、劇的に増加し、観測角度が水平近くまで増加するにつれて、垂直な角度の深いバラ色から高度に反射した銀色外観まで、反射色を動的に変化させることを示す。
【０２０４】
図１７Ｅは、実施例４のＭＯＦ物品の光入射角の増加に対する、明所反射率Ｙの増加と、Ｌａｂ表色系Ｌ＊の「明度」計量のプロットを示す。
【０２０５】
図１７Ｆは、実施例４のＭＯＦ物品の計算された全体反射色を示し、ここで、三角形の記号は、垂直入射（０°）から斜入射角８５°まで、５°ずつの増分で、ａ＊ｂ＊色値を示す。図１７Ｆは、入射角が増加するにつれて、色が、垂直入射の深いバラ色から無彩色の高反射銀色へと動的に移動することを示す。
【０２０６】
図１７Ｆはまた、実施例４のＭＯＦ物品について計算されたａ＊ｂ＊色軌道を示し、ここで、物品の全体的な厚さの３％増加（黒い正方形の記号）と、３％減少（白色円形記号）を示す。±３％のキャリパ変化は、多層光学フィルム製造プロセスにおける空間的及び時間的キャリパの高い範囲の変化を表す。図１７Ｆは、６％のキャリパ範囲にわたる３つの色軌道間の色の変化は、非常に小さく、重要ではない点までを示す。
実施例５−金色から銀色へ：ＭＯＦ物品フィルム構造
【０２０７】
ＭＯＦ後部反射素子１２及びＭＯＦ前面部分反射素子１４を含むＭＯＦフィルム物品１０（図１）であって、垂直な角度での飽和金色反射色から、より高い視野角での銀色反射色に移動し、ＭＯＦ光学的キャリパの変化に対しては実質的に非感受的である物品が構想された。
【０２０８】
前面部分反射体１４は、ＰＨＥＮ１３の層と交互に存在する３２５層のＰＥＮを有する二軸延伸多層フィルム積層体であった。後部反射体１２はまた、ＰＭＭＡが散在する１８４層のＰＥＮを有する二軸延伸多層フィルム積層体であった。波長選択性吸収層１６は、赤色染料及びＲｅｄ  ６０顔料を含む波長選択性吸収材を０．１５重量％、並びに黄色染料及びＰＹ  １４７顔料を含む波長選択性吸収材を１．３５重量％含んで押し出された１０μｍのＰＥＴｇフィルムであった。得られたＭＯＦ物品は、厚さが６０μｍであって、外部を向いた表面上に厚さが約２μｍの保護境界層（以下に説明する図１８Ａには示されていない）を含んでいた。
【０２０９】
後部反射体１２及び前面部分反射体１４としての２つのＭＯＦフィルムのそれぞれの層プロファイルが、図１８Ａに示されている。実施例５では、前面部分反射体ＭＯＦフィルム１４の光学繰り返し単位（ＯＲＵ）プロファイルは、ＭＯＦ物品１０の前面に最も近接して配置され、広帯域後部反射体１２のＯＲＵは、波長選択性吸収体フィルム１６の下方、ＭＯＦ物品１０の底部側に配置される。
【０２１０】
ＭＯＦ前面部分反射体１４のＯＲＵプロファイルは、入射角を増加させて青色及びシアン反射色のみを増加させるように設計されており、下地要素、すなわち、後部反射体１２と、その上の吸収層１６の、組み合わせは、全ての入射角について、可視スペクトルの緑色〜赤色部分において強く反射性であるため、この可視色スペクトルに制限することができる。図１８Ａでは、各記号は、前面部分反射体１４については、１／４波長位相厚さＰＥＮ層とＰＨＥＮ１３層の対からなるＯＲＵを表し、広帯域後部反射体１２については、各記号は、１／４波長位相厚さＰＥＮ層とＰＭＭＡ層の対からなるＯＲＵを表す。
【０２１１】
この計算実施例５では、光学素子、すなわち、ＭＯＦ後部反射体１２、ＭＯＦ前面部分反射体１４、及び吸収層１６は、それぞれ、低散乱又は低ヘイズを有すると想定され、それにより、素子１２、１４、及び１６のみからなる物品１０は、鏡面反射特徴を有する。
【０２１２】
下地要素、すなわち、ＭＯＦ広帯域反射フィルム１２と、その上の波長選択性吸収層１６の組み合わせについて、観測角度が変化しても、比較的一定である反射色の図示として、図１８Ｂ〜図１８Ｃは、入射角０°、４５°、及び７０°（近水平）の光について計算された反射スペクトル、並びに、Ｄ６５光源スペクトルについて、それぞれ、得られる反射色ａ＊及びｂ＊を示す。これらの計算は、ＭＯＦ物品１０の色応答を決定するために、空気から材料へのフレネル界面の効果を排除するが、これは、光が、ＭＯＦ前面部分反射体１４から吸収層１６及びＭＯＦ後部反射体１２内に伝搬し、したがって、空気から材料への界面を有さないからである。
【０２１３】
図１８Ｄは、視野角０°、４５°、及び７０°（近水平）で、全素子、すなわち、ＭＯＦ前面部分反射体１４、吸収層１６、及びＭＯＦ後部反射体１２の組み合わせについて、計算された鏡面反射スペクトルを示す。図１８Ｄは、全可視反射が全ての入射角について比較的高いが、それもなお、垂直な角度での高反射の金色から、観測角度が水平近くまで増加するにつれて、高反射の銀色外観まで動的変化が与えられることを示す。
【０２１４】
図１８Ｅは、実施例５のＭＯＦ物品の光入射角の増加に対する、明所反射率Ｙの増加と、Ｌａｂ表色系Ｌ＊の「明度」計量のプロットを示す。
【０２１５】
図１８Ｆは、実施例５のＭＯＦ物品の計算された全体反射色を示し、ここで、三角形の記号は、垂直入射（０°）から斜入射角８５°まで、５°ずつの増分で、ａ＊ｂ＊色値を示す。図１８Ｆは、入射角が増加するにつれて、色が、垂直入射の深いバラ色から無彩色の高反射銀色へと動的に移動することを示す。
【０２１６】
図１８Ｆはまた、実施例５のＭＯＦ物品について計算されたａ＊ｂ＊色軌道を示し、ここで、物品の全体的な厚さの３％増加（黒い正方形の記号）と、３％減少（白色円形記号）を示す。±３％のキャリパ変化は、多層光学フィルム製造プロセスにおける空間的及び時間的キャリパの高い範囲の変化を表す。図１８Ｆは、６％のキャリパ範囲にわたる３つの色軌道間の色の変化は、非常に小さく、重要ではない点までを示す。
実施例６−フィルム物品
【０２１７】
図１９は、フィルム物品５００の表面上にＭＯＦ物品５１０を含むフィルム物品を示す。この実施形態では、図１に詳細に示された、上述の実施例４及び５のＭＯＦ物品のような、飽和色を有するＭＯＦ物品５１０は、吸収層５１６によって分離されている後部反射体５１２と前面部分反射体５１４を含む。
【０２１８】
低屈折率を有し、微細構造化パターン５３２を含む、ポリマー材料から形成された拡散構造体５３０は、前面部分反射体５１４に隣接する、ＭＯＦ物品５１０の側面５１５上に形成された。
【０２１９】
微細複製構造５３２は、円筒形微細複製ツールとともに、例えば、ＰＣＴ出願公開第ＷＯ００／４８０３７号、米国特許第７，３５０，４４２号、及び同第７，３２８，６３８号に記載されている高速ツールサーボ（ＦＴＳ）を有するダイヤモンド旋削システムを使用して、作製することができる。微細複製ツールを作製するプロセスは、例えば、ＰＣＴ出願公開第ＷＯ２０１０／０４１２６１号に更に記載されている。
【０２２０】
円筒形ツールに作成されたこの構造は、次に、米国特許第５，１７５，０３０号（Ｌｕ）及び米国特許第５，１８３，５９７号（Ｌｕ）に記載の方法を用いて、表面５１５上に複製された。この構造は、米国特許第８，２８２，８６３号に記載された紫外線（ＵＶ）硬化性樹脂から作製され、それは、平均屈折率約１．６７を有するものであった。
【０２２１】
表面５１５はまた、例えば、ラベル、ロゴ、同じ同様のものにデザインすることができる、実質的に非拡散特徴を持つ領域５３１を含む。
【０２２２】
拡散微細構造化パターン５３０及び実質的に非拡散の領域５３１は、拡散構造５３０を形成するポリマー材料よりも高い屈折率を有するポリマー材料５３４でコーティングされた。
【０２２３】
フィルム物品５００は、拡散領域及び非拡散領域を作り出す屈折率不整合光学的透明接着材（ＯＣＡ）５４０の層を更に含む。ＯＣＡ５４０をガラスのシート５５０に積層する。
【０２２４】
フィルム物品５００は、例えば、無線充電を可能にする消費者向け電子デバイスに組み込まれてもよく、ガラス外表面５５０は剛性を与える。フィルム物品５００は、下地部分であるＭＯＦ物品５１０の設計スペクトルが適切に設計されたなら、ＭＯＦ物品５１０が、いかに、無線充電又はセンサ隠蔽−ＩＲ送信／受信において、装飾的適用を提供することができるかを示す一例に過ぎない。
【０２２５】
上述の特許出願において引用された全ての参照文献、特許文献又は特許出願は、参照により、一貫して、それらの全体が本明細書に組み込まれる。組み込まれた参照文献と本出願に不一致又は矛盾する箇所がある場合には、上の記載における情報が優先するものとする。上の記載は、当業者が請求の範囲の開示を実施することを可能にするために与えられており、本発明の範囲を限定するものと解釈すべきではなく、本発明の範囲は特許請求の範囲及びその全ての等価物によって定義される。
【図１】
2020509418.tif 000005
【図２】
2020509418.tif 000006
【図２Ａ】
2020509418.tif 000007
【図３】
2020509418.tif 000008
【図４】
2020509418.tif 000009
【図５】
2020509418.tif 000010
【図６】
2020509418.tif 000011
【図７Ａ】
2020509418.tif 000012
【図７Ｂ】
2020509418.tif 000013
【図７Ｃ】
2020509418.tif 000014
【図７Ｄ】
2020509418.tif 000015
【図７Ｅ】
2020509418.tif 000016
【図８】
2020509418.tif 000017
【図９】
2020509418.tif 000018
【図１０】
2020509418.tif 000019
【図１１Ａ】
2020509418.tif 000020
【図１１Ｂ】
2020509418.tif 000021
【図１１Ｃ】
2020509418.tif 000022
【図１２Ａ】
2020509418.tif 000023
【図１２Ｂ】
2020509418.tif 000024
【図１３】
2020509418.tif 000025
【図１４Ａ】
2020509418.tif 000026
【図１４Ｂ】
2020509418.tif 000027
【図１４Ｃ】
2020509418.tif 000028
【図１４Ｄ】
2020509418.tif 000029
【図１４Ｅ】
2020509418.tif 000030
【図１４Ｆ】
2020509418.tif 000031
【図１５Ａ】
2020509418.tif 000032
【図１５Ｂ】
2020509418.tif 000033
【図１５Ｃ】
2020509418.tif 000034
【図１５Ｄ】
2020509418.tif 000035
【図１５Ｅ】
2020509418.tif 000036
【図１５Ｆ】
2020509418.tif 000037
【図１６Ａ】
2020509418.tif 000038
【図１６Ｂ】
2020509418.tif 000039
【図１６Ｃ】
2020509418.tif 000040
【図１６Ｄ】
2020509418.tif 000041
【図１６Ｅ】
2020509418.tif 000042
【図１６Ｆ】
2020509418.tif 000043
【図１７Ａ】
2020509418.tif 000044
【図１７Ｂ】
2020509418.tif 000045
【図１７Ｃ】
2020509418.tif 000046
【図１７Ｄ】
2020509418.tif 000047
【図１７Ｅ】
2020509418.tif 000048
【図１７Ｆ】
2020509418.tif 000049
【図１８Ａ】
2020509418.tif 000050
【図１８Ｂ】
2020509418.tif 000051
【図１８Ｃ】
2020509418.tif 000052
【図１８Ｄ】
2020509418.tif 000053
【図１８Ｅ】
2020509418.tif 000054
【図１８Ｆ】
2020509418.tif 000055
【図１９】
2020509418.tif 000056
【国際調査報告】
2020509418.tif 000057
2020509418.tif 000058
2020509418.tif 000059
2020509418.tif 000060
2020509418.tif 000061